(57)【要約】      （修正有）【課題】部材の一方の面に、吸湿により硬化する接着層を有する接着シートを備える接着シート付き部材、及びそれを用いた物品の製造方法、ならびに接着シートの提供。【解決手段】第１部材１１と、第１ガスバリア層２と、第１接着層１と、をこの順で有し、第１接着層１が吸湿により硬化する、接着シート付き部材１０。接着シート付き部材１０を準備する準備工程と、接着シート付き部材１０の第１接着層１の第１ガスバリア層２とは反対側の面に、第２部材を貼り合せる貼合工程とを有し、貼合工程は、第一接着層１を水分と接触させる処理を含む、物品の製造方法。【選択図】図１
2018176544.tif 000002
【特許請求の範囲】
【請求項１】
第１部材と、第１ガスバリア層と、第１接着層と、をこの順で有し、前記第１接着層が吸湿により硬化する、接着シート付き部材。
【請求項２】
前記第１ガスバリア層は、無機物を含む、請求項１に記載の接着シート付き部材。
【請求項３】
前記第１ガスバリア層の前記無機物が、金属または半金属の単体または化合物である、請求項２に記載の接着シート付き部材。
【請求項４】
前記第１ガスバリア層の前記無機物が、アルミニウムまたはケイ素の単体または化合物である、請求項２に記載の接着シート付き部材。
【請求項５】
前記第１部材と前記第１ガスバリア層との間に、第２接着層を有する、請求項１から請求項４までのいずれかの請求項に記載の接着シート付き部材。
【請求項６】
前記第１接着層の第１ガスバリア層とは反対側に、第１セパレータを有する、請求項１から請求項５までのいずれかの請求項に記載の接着シート付き部材。
【請求項７】
前記第１セパレータが第２ガスバリア層を有する、請求項６に記載の接着シート付き部材。
【請求項８】
前記第１ガスバリア層が、前記第１接着層の片面の全面に設けられており、
第１部材層が、前記第１ガスバリア層の前記第１接着層とは反対側の全面に設けられており、
前記第１部材層、前記第１ガスバリア層、および前記第１接着層は、前記第１部材層、前記第１ガスバリア層、および前記第１接着層を厚み方向に切断する切込部を有し、前記切込部により画定された第１部材、第１ガスバリア層部、および第１接着層部をそれぞれ有する、請求項１から請求項７までのいずれかの請求項に記載の接着シート付き部材。
【請求項９】
前記第１部材層、前記第１ガスバリア層、および前記第１接着層は、前記切込部により画定された複数の前記第１部材、複数の前記第１ガスバリア層部、および複数の前記第１接着層部をそれぞれ有する、請求項８に記載の接着シート付き部材。
【請求項１０】
前記第１ガスバリア層が、前記第１接着層の片面の全面に設けられており、
前記第１ガスバリア層および前記第１接着層は、前記第１ガスバリア層および前記第１接着層を厚み方向に切断する切込部を有し、前記切込部により画定された第１ガスバリア層部および第１接着層部をそれぞれ有し、
前記第１部材が、前記第１ガスバリア層部に配置されている、請求項１から請求項７までのいずれかの請求項に記載の接着シート付き部材。
【請求項１１】
前記第１ガスバリア層および前記第１接着層は、前記切込部により画定された複数の前記第１ガスバリア層部および複数の前記第１接着層部をそれぞれ有し、
複数の前記第１部材が、複数の前記第１ガスバリア層部にそれぞれ配置されている、請求項１０に記載の接着シート付き部材。
【請求項１２】
前記第１接着層が、前記第１セパレータの片面にパターン状に配置され、第１接着層部を有し、
前記第１ガスバリア層が、前記第１接着層と同一パターン状に配置され、第１ガスバリア層部を有し、
前記第１ガスバリア層部が、前記第１接着層部に配置されており、
前記第１部材が、前記第１ガスバリア層部に配置されている、請求項６または請求項７に記載の接着シート付き部材。
【請求項１３】
前記第１接着層が、前記第１セパレータの片面にパターン状に配置され、複数の前記第１接着層部を有し、
前記第１ガスバリア層が、前記第１接着層と同一パターン状に配置され、複数の前記第１ガスバリア層部を有し、
複数の前記第１ガスバリア層部が、複数の前記第１接着層部にそれぞれ配置されており、
複数の前記第１部材が、複数の前記第１ガスバリア層部にそれぞれ配置されている、請求項１２に記載の接着シート付き部材。
【請求項１４】
前記第１ガスバリア層が、前記第１接着層の片面の全面に設けられており、
前記第１部材が、前記第１ガスバリア層にパターン状に配置されている、請求項１から請求項７までのいずれかの請求項に記載の接着シート付き部材。
【請求項１５】
複数の前記第１部材が、前記第１ガスバリア層にパターン状に配置されている、請求項１４に記載の接着シート付き部材。
【請求項１６】
請求項１から請求項１５までのいずれかの請求項に記載の接着シート付き部材を準備する準備工程と、
前記接着シート付き部材の、前記第１接着層の前記第１ガスバリア層とは反対側の面に、第２部材を貼り合わせる貼合工程と、
を有し、
前記貼合工程は、前記第１接着層を水分と接触させる処理を含む、物品の製造方法。
【請求項１７】
第３部材と、第３接着層と、第２セパレータと、をこの順で有し、
前記第２セパレータが防湿性を有し、
前記第３接着層が吸湿により硬化する、接着シート付き部材。
【請求項１８】
前記第２セパレータが第３ガスバリア層を有する、請求項１７に記載の接着シート付き部材。
【請求項１９】
前記第３ガスバリア層は、無機物を含む、請求項１８に記載の接着シート付き部材。
【請求項２０】
前記第３ガスバリア層の前記無機物が、金属または半金属の単体または化合物である、請求項１９に記載の接着シート付き部材。
【請求項２１】
前記第３ガスバリア層の前記無機物が、アルミニウムまたはケイ素の単体または化合物である、請求項１９に記載の接着シート付き部材。
【請求項２２】
前記第３接着層が、前記第２セパレータの片面の全面に設けられており、
第３部材層が、前記第３接着層の前記第２セパレータとは反対側の全面に設けられており、
前記第３部材層および前記第３接着層は、前記第３部材層および前記第３接着層を厚み方向に切断する切込部を有し、前記切込部により画定された第３部材および第３接着層部をそれぞれ有する、請求項１７から請求項２１までのいずれかの請求項に記載の接着シート付き部材。
【請求項２３】
前記第３部材層および前記第３接着層は、前記切込部により画定された複数の前記第３部材および複数の前記第３接着層部をそれぞれ有する、請求項２２に記載の接着シート付き部材。
【請求項２４】
前記第３接着層が、前記第２セパレータの片面の全面に設けられており、
前記第３接着層は、前記第３接着層を厚み方向に切断する切込部を有し、前記切込部により画定された第３接着層部を有し、
前記第３部材が、前記第３接着層部に配置されている、請求項１７から請求項２１までのいずれかの請求項に記載の接着シート付き部材。
【請求項２５】
前記第３接着層は、前記切込部により画定された複数の前記第３接着層部を有し、
複数の前記第３部材が、複数の前記第３接着層部にそれぞれ配置されている、請求項２４に記載の接着シート付き部材。
【請求項２６】
前記第３接着層が、前記第２セパレータの片面にパターン状に配置され、第３接着層部を有し、
前記第３部材が、前記第３接着層部に配置されている、請求項１７から請求項２１までのいずれかの請求項に記載の接着シート付き部材。
【請求項２７】
前記第３接着層が、前記第２セパレータの片面にパターン状に配置され、複数の前記第３接着層部を有し、
複数の前記第３部材が、複数の前記第３接着層部にそれぞれ配置されている、請求項２６に記載の接着シート付き部材。
【請求項２８】
前記第３接着層が、前記第２セパレータの片面の全面に設けられており、
前記第３部材が、前記第３接着層にパターン状に配置されている、請求項１７から請求項２１までのいずれかの請求項に記載の接着シート付き部材。
【請求項２９】
複数の前記第３部材が、前記第３接着層にパターン状に配置されている、請求項２８に記載の接着シート付き部材。
【請求項３０】
請求項１７から請求項２９までのいずれかの請求項に記載の接着シート付き部材を準備する準備工程と、
前記接着シート付き部材の前記第２セパレータを剥離し、前記第３接着層の前記第３部材とは反対側の面に、第４部材を貼り合わせる貼合工程と、
を有し、
前記貼合工程は、前記第３接着層を水分と接触させる処理を含む、物品の製造方法。
【請求項３１】
第４接着層、第４ガスバリア層、および第５接着層をこの順に有し、
少なくとも前記第４接着層が吸湿により硬化する、接着シート。
【請求項３２】
前記第４ガスバリア層は、無機物を含む、請求項３１に記載の接着シート。
【請求項３３】
前記第４ガスバリア層の前記無機物が、金属または半金属の単体または化合物である、請求項３２に記載の接着シート。
【請求項３４】
前記第４ガスバリア層の前記無機物が、アルミニウムまたはケイ素の単体または化合物である、請求項３２に記載の接着シート。
【請求項３５】
前記第４接着層の前記第４ガスバリア層とは反対側に、第３セパレータを有する、請求項３１から請求項３４までのいずれかの請求項に記載の接着シート。
【請求項３６】
前記第３セパレータが第５ガスバリア層を有する、請求項３５に記載の接着シート付き。
【請求項３７】
前記第５接着層の前記第４ガスバリア層とは反対側に、第４セパレータを有する、請求項３１から請求項３６までのいずれかの請求項に記載の接着シート。
【請求項３８】
前記第４ガスバリア層が、前記第４接着層の片面の全面に設けられており、
前記第５接着層が、前記第４ガスバリア層の前記第４接着層とは反対側の全面に設けられており、
前記第４接着層、前記第４ガスバリア層、および前記第５接着層は、前記第４接着層、前記第４ガスバリア層、および前記第５接着層を厚み方向に切断する切込部を有し、前記切込部により画定された第４接着層部、第４ガスバリア層部、および第５接着層部をそれぞれ有する、請求項３１から請求項３７までのいずれかの請求項に記載の接着シート。
【請求項３９】
前記第４接着層、前記第４ガスバリア層、および前記第５接着層は、前記切込部により画定された複数の前記第４接着層部、複数の前記第４ガスバリア層部、および複数の前記第５接着層部をそれぞれ有する、請求項３８に記載の接着シート。
【請求項４０】
前記第４ガスバリア層が、前記第４接着層の片面の全面に設けられており、
前記第４接着層および前記第４ガスバリア層は、前記第４接着層および前記第４ガスバリア層を厚み方向に切断する切込部を有し、前記切込部により画定された第４接着層部および第４ガスバリア層部をそれぞれ有し、
前記第５接着層は、パターン状の第５接着層部を有し、前記第５接着層部が、前記第４ガスバリア層部に配置されている、請求項３１から請求項３７までのいずれかの請求項に記載の接着シート。
【請求項４１】
前記第４接着層および前記第４ガスバリア層は、前記切込部により画定された複数の前記第４接着層部および複数の前記第４ガスバリア層部をそれぞれ有し、
前記第５接着層は、パターン状の複数の前記第５接着層部を有し、複数の前記前記第５接着層部が、複数の前記前記第４ガスバリア層部にそれぞれ配置されている、請求項４０に記載の接着シート。
【請求項４２】
前記第４接着層が、前記第３セパレータの片面にパターン状に配置され、第４接着層部を有し、
前記第４ガスバリア層が、前記第４接着層と同一パターン状に配置され、第４ガスバリア層部を有し、
前記第５接着層が、前記第４接着層と同一パターン状に配置され、第５接着層部を有し、
前記第４ガスバリア層部が、前記第４接着層部に配置されており、
前記第５接着層部が、前記第４ガスバリア層部に配置されている、請求項３１から請求項３７までのいずれかの請求項に記載の接着シート。
【請求項４３】
前記第４接着層が、前記第３セパレータの片面にパターン状に配置され、複数の前記第４接着層部を有し、
前記第４ガスバリア層が、前記第４接着層と同一パターン状に配置され、複数の前記第４ガスバリア層部を有し、
前記第５接着層が、前記第４接着層と同一パターン状に配置され、複数の前記第５接着層部を有し、
複数の前記第４ガスバリア層部が、複数の前記第４接着層部にそれぞれ配置されており、
複数の前記第５接着層部が、複数の前記第４ガスバリア層部にそれぞれ配置されている、請求項４２に記載の接着シート。
【請求項４４】
前記第４ガスバリア層が、前記第４接着層の片面の全面に設けられており、
前記第５接着層が、前記第４ガスバリア層の前記第４接着層とは反対側にパターン状に配置され、第５接着層部を有する、請求項３１から請求項３７までのいずれかの請求項に記載の接着シート。
【請求項４５】
前記第５接着層が、前記第４ガスバリア層の前記第４接着層とは反対側にパターン状に配置され、複数の前記第５接着層部を有する、請求項４４に記載の接着シート。
【発明の詳細な説明】
【技術分野】
【０００１】
本開示は、部材に接着シートが配置された接着シート付き部材であって、上記接着シートが吸湿により硬化する接着層を有する接着シート付き部材に関する。
【背景技術】
【０００２】
物品の製造工程において、上記物品を構成する各部材を貼り合せて接着するために、例えば、液状接着剤を用いた塗布接着法が用いられている。上記液状接着剤は、熱や光等の硬化反応を生じさせるトリガーに応じたものがあり、例えば、水分（湿気）をトリガーとする一液硬化型接着剤である湿気硬化型接着剤が知られている（特許文献１〜９参照。）。
【先行技術文献】
【特許文献】
【０００３】
【特許文献１】特許第５０２１４７１号公報
【特許文献２】特開平７−１８８６３４号公報
【特許文献３】特開平３−２２０２８３号公報
【特許文献４】特開２００９−２４８４５３号公報
【特許文献５】特開平６−３２９９９９号公報
【特許文献６】特開２０００−２６５１２１号公報
【特許文献７】特開平７−１８８１８号公報
【特許文献８】特開平７−２９２３４５号公報
【特許文献９】特開平１１−１３１８２３号公報
【発明の概要】
【発明が解決しようとする課題】
【０００４】
液状接着剤を用いて部材を接着する場合、部材の配置場所や位置によっては接着剤の塗工が困難であり、塗布ムラ、塗布漏れ、被着面からの接着剤のはみ出し、液垂れ等の不具合が生じやすいという課題がある。また、１液型接着剤を用いた塗布接着法では、塗布作業環境、塗布膜の不均一性、被着体の状態等により、接着剤の硬化性が変化して安定した接着性を保持することが困難な場合がある。
【０００５】
さらに、１液型接着剤の中でも湿気硬化型接着剤を用いた塗布接着法では、湿気硬化型接着剤が作業雰囲気等の外気中の水分と接すると、吸湿による硬化反応が進行してしまうため、部材の被着面への湿気硬化型接着剤の塗布、部材同士の貼り合せ、および養生までの一連の過程を、短時間で連続して行わなければならない。そのため、塗布作業と貼合作業とを独立して行うことが困難であり、部材同士の貼合作業の直前に、一方の部材の被着面に湿気硬化型接着剤を塗布しなければならず、均一な厚みの接着層を形成することや、厚みによる接着層の管理を行うことが困難である。このように、湿気硬化型接着剤を用いた塗布接着法では、貼合作業が煩雑化させるという問題がある。
【０００６】
本開示は、上記問題に鑑みてなされたものであり、部材の一方の面に、吸湿により硬化する接着層を有する接着シートを備える接着シート付き部材、およびそれを用いた物品の製造方法、ならびに接着シートを提供することを主目的とする。
【課題を解決するための手段】
【０００７】
本開示は、第１部材と、第１ガスバリア層と、第１接着層と、をこの順で有し、上記第１接着層が吸湿により硬化する、接着シート付き部材を提供する。
【０００８】
また、本開示は、上述した接着シート付き部材を準備する準備工程と、上記接着シート付き部材の、上記第１接着層の上記第１ガスバリア層とは反対側の面に、第２部材を貼り合わせる貼合工程と、を有し、上記貼合工程は、上記第１接着層を水分と接触させる処理を含む、物品の製造方法を提供する。
【０００９】
本開示は、第３部材と、第３接着層と、第２セパレータと、をこの順で有し、上記第２セパレータが防湿性を有し、上記第３接着層が吸湿により硬化する、接着シート付き部材を提供する。
【００１０】
また、本開示は、上述した接着シート付き部材を準備する準備工程と、上記接着シート付き部材の上記第２セパレータを剥離し、上記第３接着層の上記第３部材とは反対側の面に、第４部材を貼り合わせる貼合工程と、を有し、上記貼合工程は、上記第３接着層を水分と接触させる処理を含む、物品の製造方法を提供する。
【００１１】
本開示は、第４接着層、第４ガスバリア層、および第５接着層をこの順に有し、少なくとも上記第４接着層が吸湿により硬化する、接着シートを提供する。
【発明の効果】
【００１２】
本開示によれば、部材の一方の面に、吸湿により硬化する接着層を有する接着シートを備える接着シート付き部材を提供することが出来るという効果を奏する。
【図面の簡単な説明】
【００１３】
【図１】本開示の接着シート付き部材の第１態様の一例を示す概略断面図である。
【図２】本開示の接着シート付き部材の第１態様の他の例を示す概略断面図である。
【図３】本開示の接着シート付き部材の第１態様の他の例を示す概略平面図およびＡ−Ａ線断面図である。
【図４】図３の接着シート付き部材の使用例を説明する模式図である。
【図５】本開示の接着シート付き部材の第１態様の他の例を示す概略平面図およびＡ−Ａ線断面図である。
【図６】図５の接着シート付き部材の使用例を説明する模式図である。
【図７】本開示の接着シート付き部材の第１態様の他の例を示す概略平面図およびＡ−Ａ線断面図である。
【図８】図７の接着シート付き部材の使用例を説明する模式図である。
【図９】本開示の接着シート付き部材の第１態様の他の例を示す概略断面図である。
【図１０】図９の接着シート付き部材の使用例を説明する模式図である。
【図１１】本開示の接着シート付き部材の第２態様の一例を示す概略断面図である。
【図１２】本開示の物品の製造方法の第１態様の一例を示す工程図である。
【図１３】本開示の物品の製造方法の第２態様の一例を示す工程図である。
【図１４】本開示の接着シートの一例を示す工程図である。
【図１５】本開示の接着シートの他の例を示す工程図である。
【図１６】本開示の接着シートの他の例を示す概略平面図およびＢ−Ｂ線断面図である。
【図１７】本開示の接着シートの他の例を示す概略平面図およびＢ−Ｂ線断面図である。
【図１８】本開示の接着シートの他の例を示す概略平面図およびＢ−Ｂ線断面図である。
【図１９】本開示の接着シートの他の例を示す概略平面図およびＢ−Ｂ線断面図である。
【図２０】図１９の接着シートの使用例を説明する模式図である。
【発明を実施するための形態】
【００１４】
本開示は、接着シート付き部材、およびそれを用いた物品の製造方法、ならびに接着シートを実施態様に含む。以下、本開示の実施態様を、図面等を参照しながら説明する。但し、本開示は多くの異なる態様で実施することが可能であり、以下に例示する実施の態様の記載内容に限定して解釈されるものではない。また、図面は説明をより明確にするため、実施の態様に比べ、各部の幅、厚さ、形状等について模式的に表される場合があるが、あくまで一例であって、本開示の解釈を限定するものではない。また、本明細書と各図において、既出の図に関して前述したものと同様の要素には、同一の符号を付して、詳細な説明を適宜省略することがある。また、説明の便宜上、上方又は下方という語句を用いて説明する場合があるが、上下方向が逆転しても良い。
【００１５】
また、本明細書において、ある部材又はある領域等のある構成が、他の部材又は他の領域等の他の構成の「上に（又は下に）」あるとする場合、特段の限定がない限り、これは他の構成の直上（又は直下）にある場合のみでなく、他の構成の上方（又は下方）にある場合を含み、すなわち、他の構成の上方（又は下方）において間に別の構成要素が含まれている場合も含む。
【００１６】
Ｉ．接着シート付き部材
本開示の接着シート付き部材は、２つの態様に大別される。以下、本開示の接着シート付き部材について態様ごとに説明する。
【００１７】
Ａ．第１態様
本態様の接着シート付き部材は、第１部材と、第１ガスバリア層と、第１接着層と、をこの順で有し、上記第１接着層が吸湿により硬化する。
【００１８】
なお、吸湿により硬化する上記第１接着層を、湿気硬化型接着層と称する場合がある。また、「水分」には「水蒸気」が含まれる。
【００１９】
図１は、本開示の接着シート付き部材の第１態様の一例を示す概略断面図である。第１態様の接着シート付き部材１０は、第１部材１１と、第１ガスバリア層２と、第１接着層１と、をこの順で有する。第１接着層１は、吸湿により硬化する湿気硬化型接着層である。
【００２０】
従来、湿気硬化型接着剤を用いて２つの部材を貼り合わせる方法では、通常、貼り合せ作業行う現場で、湿気硬化型接着剤を一方の部材の被着面に塗布し、上記塗布面に他方の部材を接触させ、接触状態を保持しながら吸湿硬化により部材同士を貼り合せるといった、塗布接着法が用いられる。しかし、一般に貼合作業を行う環境においては、通常、外気中に水分が存在しており、湿気硬化型接着剤は上記雰囲気に晒されることで、短時間で硬化反応が進行する。このため、塗布接着法では、一方の部材の被着面に接着剤を塗布する工程から、上記一方の部材と他方の部材と上記接着剤を介して貼り合わせる工程までの一連の工程を、時間を置かずに実施しなければならない。また、上記一連の工程を短時間で行わなければならないため、塗布接着法では塗布作業が煩雑なうえ、接着層の厚みの管理を行うことが困難であり、塗布ムラ、塗布厚み、被着面からの接着剤のはみ出し等の不具合が発生し易い。このように、湿気硬化型接着剤を用いた塗布接着法では、部材を貼り合わせて物品を製造する作業を簡便に行うことが困難である。
【００２１】
このような課題に対し、本発明者は鋭意検討を行った結果、湿気硬化型接着剤により形成された第１接着層を少なくとも有する接着シートを第１部材に貼り合せた接着シート付き部材を開発した。本態様の接着シート付き部材によれば、第１部材には、湿気硬化型接着層である第１接着層が、必須の構成として予め配置されているため、第１部材を他の部材（第２部材とする場合がある。）と貼り合わせる際に、接着剤の塗布作業が不要となる。また、本態様の接着シート付き部材は、第２部材と貼り合せる工程から独立して準備することが出来、場所、環境、時間等に関係なく作成することが出来る。このため、湿気硬化型接着剤を用いて均一な厚みの第１接着層を形成することが出来、厚みの管理が可能となる。加えて、第１接着層の位置精度や厚み精度が良いため、第１部材および第２部材の被着面からの湿気硬化型接着剤のはみ出し等の、塗布接着法における上述した不具合の発生を抑制することが出来る。さらに、本態様の接着シート付き部材は、第２部材と貼り合わせるまでの間、独立して保管可能であり、貼合作業のタイミングに応じて、接着シート付き部材と第２部材とを貼り合わせ、第１接着層の吸湿硬化反応を生じさせることにより、２つの部材を強固に貼り合わせることが出来る。
【００２２】
このように、本態様の接着シート付き部材によれば、予め第１部材に、厚みの管理がされた湿気硬化型接着層である第１接着層を有する接着シートが必然的に配置されていることで、塗布接着法を用いずに第２部材と貼り合せることが出来、塗布接着法における課題を解決することが出来る。また、本態様の接着シート付き部材は、独立して取り扱うことが出来るため、第２部材との貼合作業を所望のタイミングで簡便に行うことが出来る。
【００２３】
なお、特許文献１〜９には、湿気硬化型接着剤をシート化すること、および、湿気硬化型接着剤をシート化した接着層を予め部材に配置して、接着シート付き部材とすることで、単体での取り扱いが可能になることについては、開示も示唆もされていないと推量される。
【００２４】
また、本態様の接着シート付き部材は、第１部材と湿気硬化型接着層である第１接着層との間に第１ガスバリア層を介することを特長とする。従来の湿気硬化型接着剤を用いた塗布接着法においては、部材の被着面に湿気硬化型接着剤を塗布した後、すぐに部材を配置してその状態を保持しながら湿気硬化型接着剤を吸湿硬化させることから、部材から発生する水分との接触や、外気中の水分との接触は、吸湿硬化反応を促進させる上で必要であり、湿気硬化型接着剤と水分との接触を敢えて阻害することは想定していない。一方、予め湿気硬化型接着層を部材に配置した接着シート付き部材は、単体での取り扱いが可能となるが、所望のタイミングで他の部材と貼り合わせるまでの間、水分と湿気硬化型接着層との接触を阻止し、湿気硬化型接着層の硬化反応の進行を防ぐ必要がある。
【００２５】
しかし、接着シート付き部材においては、湿気硬化型接着層に貼り合わされた部材が水分を含む場合、接着シート付き部材の保管中に、部材から発生する水分と湿気硬化型接着層とが接触して湿気硬化型接着層の硬化反応が進んでしまい、その結果、他の部材と強固に貼り合わせることが困難になる。このような問題は、湿気硬化型接着剤をシート化して部材に予め配置し、接着シート付き部材として取り扱うことを想定していない上記特許文献からは、想定することが困難な、接着シート付き部材特有の課題である。
【００２６】
本態様の接着シート付き部材は、第１部材と湿気硬化型接着層である第１接着層との間に第１ガスバリア層を介することで、上記第１部材から発生する水分と第１接着層との接触を上記第１ガスバリア層により阻止することが出来る。これにより、本態様の接着シート付き部材は、第２部材と貼り合わせるまでの間、上記第１部材から発生する水分との接触による第１接着層の吸湿硬化反応の進行を抑制することが出来、単体での長期保管および取り扱いが容易となる。
【００２７】
このように、本態様の接着シート付き部材は、第１部材と湿気硬化型接着層である第１接着層との間に第１ガスバリア層を介することで、より長期間の保管が可能となり、取り扱いがさらに容易になる。そして、第２部材との貼合作業を所望のタイミングで簡便に行うことが出来、第１部材と第２部材とを強固に貼り合わせることが出来るという効果を奏する。
【００２８】
本態様の接着シート付き部材は、第１部材、第１ガスバリア層、および第１接着層を少なくとも有する。以下、本態様の接着シート付き部材について、詳細に説明する。
【００２９】
１．第１接着層
本開示の接着シートにおける第１接着層は、第１ガスバリア層の、第１部材とは反対側に位置し、吸湿により硬化する湿気硬化型接着層である。
【００３０】
第１接着層は、吸湿により硬化する湿気硬化性接着剤成分を含む。また、第１接着層は、従来公知の湿気硬化型接着剤により形成することが出来る。
【００３１】
（１）湿気硬化性接着剤成分
湿気硬化性接着剤成分としては、従来公知の湿気硬化型接着剤に含まれる成分が挙げられ、硬化性有機化合物、および、必要に応じて上記硬化性有機化合物と反応する触媒、硬化剤等を少なくとも含む。
【００３２】
湿気硬化性接着剤成分としては、具体的には、エポキシ系接着剤成分、ポリウレタン系接着剤成分、シアノアクリレート系接着剤成分、加水分解性シリル基含有接着剤成分等が挙げられる。
【００３３】
（ａ）エポキシ系接着剤成分
エポキシ系接着剤成分は、エポキシ化合物および硬化剤を含む。エポキシ系接着剤成分を含む第１接着層は、硬化剤が水分との接触により活性化されることで、エポキシ化合物が硬化する。
【００３４】
硬化性有機化合物であるエポキシ化合物は、１分子中に２個以上のエポキシ基を有することができる。エポキシ化合物としては、一般にエポキシ系接着剤に使用されるエポキシ化合物を上げることができ、例えば、ビスフェノールＡ型エポキシ化合物、ビスフェノールＦ型エポキシ化合物等のビスフェニル基を有するエポキシ化合物、ナフタレン型エポキシ化合物、脂肪族系エポキシ化合物、グリコール型エポキシ化合物、ペンタエリスリトール系エポキシ化合物、芳香族系エポキシ化合物、ウレタン変性エポキシ化合物やゴム変性エポキシ化合物等の変性エポキシ化合物等が挙げられる。これらのエポキシ化合物は、単独で用いられていてもよく、２種以上用いられていてもよい。
【００３５】
エポキシ化合物は、液状エポキシ化合物であってもよく、固形エポキシ化合物であってもよい。エポキシ系接着剤成分は、液状エポキシ化合物および固形エポキシ化合物の少なくとも一方が含まれていればよいが、両方が含まれていてもよい。
【００３６】
また、硬化剤としては、一般に湿気硬化型エポキシ接着剤に含まれる硬化剤を用いることが出来、中でもケチミン化合物が好適である。ケチミン化合物は、耐熱性および耐久性に優れるからである。また、ケチミン化合物は、吸湿によりケトン化合物およびアミン化合物に加水分解する第１段階と、上記アミン化合物およびエポキシ化合物が反応する第２段階との２段階反応が生じる。このとき、選択するケチミン化合物の種類に応じてエポキシ化合物と反応するアミン化合物の種類を変えることが出来、硬化反応速度や硬化時間の調整が可能となる。これにより、第１接着層の吸湿硬化反応が開始するまでの時間を調整することが出来るからである。
【００３７】
（ｂ）加水分解性シリル基含有接着剤成分
加水分解性シリル基含有接着剤成分は、１以上の加水分解性シリル基を有する加水分解性シリル基含有化合物、および触媒を含む。
【００３８】
上記加水分解性シリル基は、例えば、シラノール基、水分により加水分解が生じてシラノール基となる官能基（シラノール生成官能基）等が挙げられる。シラノール生成官能基とは、珪素原子に１〜３個の加水分解性基が結合した官能基をいう。加水分解性シリル基およびシラノール生成官能基としては、例えば特開２０１４−２１４２６５号公報に開示される官能基が挙げられる。
【００３９】
硬化性有機化合物である加水分解性シリル基含有化合物としては、例えば、加水分解性シリル基含有アクリル化合物、加水分解性シリル基含有ウレタン化合物、加水分解性シリル基含有シリコーン化合物、加水分解性シリル基含有ビニル化合物、加水分解性シリル基含有ポリエーテル化合物等が挙げられる。上記化合物は、低重合体であってもよく高重合体であってもよい。具体的には、特開２０１４−２１４２６５号公報、特開２００５−３５０５１４号公報等に開示される加水分解性シリル基含有化合物が挙げられる。
【００４０】
上記触媒は、上記シラノール基同士の縮重合反応（シラノール縮合反応）を生じさせ、シロキサン結合を形成することが可能であればよく、公知の触媒を用いることが出来る。例えば、錫触媒が好適であり、例えば特開２０１４−２１４２６５号公報に開示される錫触媒を用いることが出来る。また、架橋剤として、金属キレート、イソシアネート基、エポキシ基を有する架橋剤、メラミン化合物を含んでいてもよい。
【００４１】
（ｃ）シアノアクリレート系接着剤成分
シアノアクリレート系接着剤成分は、シアノアクリレート化合物を含む。シアノアクリレート系接着剤成分を含む第１接着層は、水分に非常に敏感であり、短時間で吸湿による硬化反応を完了することが出来る。
【００４２】
硬化性有機化合物であるシアノアクリレート化合物としては、例えば、アルキルα−シアノアクリレート、シクロアルキルα−シアノアクリレート等、一般にシアノアクリレート系接着剤に使用されるシアノアクリレート化合物が挙げられる。これらは単独で用いても良いし、２種以上を組み合わせて用いても良い。
【００４３】
（ｄ）ポリウレタン系接着剤成分
ポリウレタン系接着剤成分は、イソシアネート基を有する変性ウレタン低重合体を含む。ポリウレタン系接着剤成分を含む第１接着層は、水分に鈍感であり、養生時間が長い。
【００４４】
硬化性有機化合物であるイソシアネート基を有する変性ポリウレタン低重合体は、イソシアネート基を有するウレタン低重合体を含有する。イソシアネート基を有するウレタン低重合体は、水酸基（ＯＨ）を２個以上有するポリオール化合物とイソシアネート基（ＮＣＯ）を２個以上有するポリイソシアネート化合物とをイソシアネート基が過剰となるように、即ちＮＣＯ／ＯＨ当量比が、１より大きくなるように反応させることにより得られる。
【００４５】
（２）相溶性重合体成分
第１接着層は、湿気硬化性接着剤成分に対して相溶性を有する相溶性重合体成分を含むことができる。
【００４６】
液状の湿気硬化型接着剤は、製膜性に劣るため、所望の厚みでシート化して保存しようとすると、長期間シート形状を保持することが困難であるという問題がある。これに対し、湿気硬化性接着剤成分に対して相溶性を有する相溶性重合体成分を含有させることで、製膜性を向上させることが出来、長期間シート形状を保持することが可能となるからである。また、湿気硬化型接着剤を塗布して形成した第１接着層においては、相溶性重合体成分を加えることで、第１接着層全体が可塑化され、相溶性重合体成分による粘着性や柔軟性が発揮される。これにより、硬化前の第１接着層の粘着性や被着体への密着性の向上を図ることが可能となる。さらに、硬化後の第１接着層の靭性が向上し且つ接着力をより高めることが出来る。
【００４７】
ここで、湿気硬化性接着剤成分に対して相溶性を有するとは、少なくとも湿気硬化性接着剤成分に含まれる硬化性有機化合物との親和性がよく、湿気硬化性接着剤成分と任意の割合で混合した場合に、相分離しないことをいう。第１接着層において、上記相溶性重合体成分が湿気硬化性接着剤成分に対して相溶していることは、例えば、第１接着層の透明性が高いこと、第１接着層のヘイズ値が低いこと、走査型電子顕微鏡（ＳＥＭ）もしくは透過型電子顕微鏡（ＴＥＭ）により第１接着層の表面もしくは断面を観察したときに、層内にミクロンサイズの島が発生していないこと、等から確認することが出来る。
【００４８】
相溶性重合体成分は、湿気硬化性接着剤成分との相溶性が良好な重合体を含むものであれば特に限定されない。上記重合体は、極性基を有していてもよい。極性基としては、エポキシ基、水酸基、カルボキシル基、ニトリル基、アミド基等が挙げられる。
【００４９】
中でも、相溶性重合体成分は、アクリル重合体を含む成分、すなわち相溶性アクリル重合体含有成分とすることが出来る。
【００５０】
上記相溶性アクリル重合体含有成分は、上記アクリル重合体がアクリル酸エステル単量体の単独重合体であり、上記単独重合体を２種以上含む混合成分であってもよく、上記アクリル重合体が２種以上のアクリル酸エステル単量体で構成される共重合体であり、共重合体を１以上含む成分であってもよい。また、上記相溶性アクリル重合体含有成分が、上記単独重合体と上記共重合体との混合成分であってもよい。アクリル酸エステル単量体の「アクリル酸」には、メタクリル酸の概念も含まれる。具体的には、上記相溶性アクリル重合体含有成分は、メタクリレートの重合体とアクリレートの重合体との混合物であってもよく、アクリレート−アクリレート、メタクリレート−メタクリレート、メタクリレート−アクリレート等で構成されるアクリル酸エステル重合体であってもよい。中でも上記アクリル重合体含有成分は、２種以上のアクリル酸エステル単量体の共重合体（アクリル酸エステル共重合体）を含むことができる。
【００５１】
アクリル酸エステル共重合体を構成する単量体成分としては、例えば、特開２０１４−０６５８８９号公報に記載の単量体成分が挙げられる。上記単量体成分は、上述した極性基を有していてもよい。エポキシ化合物との相溶性が向上し、粘着力および硬化後の接着力を高めることができるからである。上記アクリル酸エステル共重合体としては、例えば、エチルアクリレート−ブチルアクリレート−アクリロニトリル共重合体、エチルアクリレート−アクリロニトリル共重合体、ブチルアクリレート−アクリロニトリル共重合体等を挙げることができる。なお、アクリル酸メチル、アクリル酸エチル等の「アクリル酸」には、メタクリル酸メチル、メタクリル酸エチル等の「メタクリル酸」を含む。
【００５２】
上記アクリル酸エステル共重合体としては、ブロック共重合体を挙げることができ、さらにメタクリレート−アクリレートで構成されるアクリル系ブロック共重合体を挙げることができる。アクリル系ブロック共重合体を構成するアクリレートやメタクリレートは、例えば、アクリル酸メチル、アクリル酸エチル、アクリル酸プロピル、アクリル酸ブチル、アクリル酸ラウリル、アクリル酸２−エチルヘキシル、アクリル酸シクロヘキシル、アクリル酸ベンジジル等が挙げられる。これらの「アクリル酸」には、メタクリル酸も含まれる。
【００５３】
メタクリレート−アクリレートの共重合体の具体例としては、メチルメタクリレート−ブチルアクリレート−メチルメタクリレート（ＭＭＡ−ＢＡ−ＭＭＡ）共重合体等のアクリル系共重合体が挙げられる。ＭＭＡ−ＢＡ−ＭＭＡ共重合体には、ポリメチルメタクリレート−ポリブチルアクリレート−ポリメチルメタクリレート（ＰＭＭＡ−ＢＡ−ＭＭＡ）のブロック共重合体も含まれる。このようなアクリル系共重合体は、製膜性が向上し、被着面に対して十分な接着性を示すことができる。
【００５４】
アクリル重合体は、極性基を有していなくてもよく、また一部に上述した極性基を導入した変性物であってもよい。上記変性物は、エポキシ化合物との相溶性がさらに向上するため、接着強度がより向上する。
【００５５】
中でも、上記相溶性重合体成分としては、メチルメタクリレート−ブチルアクリレート−メチルメタクリレート（ＭＭＡ−ＢＡ−ＭＭＡ）共重合体またはその変性物を用いることが出来る。
【００５６】
上記第１接着層中の相溶性重合体成分の含有量は、相溶性重合体成分の種類、湿気硬化性接着剤成分の種類、第１接着層に要求される粘着性、凝集性、粘性等に応じて適宜調整することが可能である。例えば湿気硬化性接着剤成分として、アクリル化合物、エポキシ化合物等の硬化性有機化合物を含み、相溶性重合体成分が上記アクリル酸エステル共重合体を含む場合、湿気硬化性接着剤成分中の硬化性有機化合物１００質量部に対して上記アクリル酸エステル共重合体の含有量を１０質量部以上５０質量部以下の範囲内とすることが出来、中でも１０質量部以上４０質量部以下の範囲内とすることが出来、特に２０質量部以上３０質量部以下の範囲内とすることが出来る。含有量を上記範囲内とすることで、湿気硬化性接着剤成分中の硬化性有機化合物との相溶性がさらに良好となり、上記第１接着層の靭性を高めることが出来るからである。また、第１接着層は、硬化前の段階で、硬化性有機化合物中に、ナノオーダーレベルの微粒子状にアクリル重合体が分散した構造が発現し、見かけ上の相溶状態が発現される。そして、吸湿により見かけ上の相溶状態を維持しながら硬化することで、優れた接着強度を発揮することができる。また、硬化後の第１接着層が上記の構造を有することで、被着体との界面からの水の侵入を抑制でき、さらに優れた接着保持特性を有することができる。
【００５７】
（３）その他の成分
上記第１接着層は、架橋剤、重合触媒、粘着付与剤、硬膜剤、軟化剤、充填剤、可塑剤、溶剤、酸化防止剤、硬化促進剤、シリカなどの無機粒子や難燃剤、増粘剤、放熱剤、絶縁剤、導電剤、強度向上のための繊維（特にチョップド繊維など）等の任意の材料を含んでいても良い。粘着付与剤としては、例えば、シリコーン化合物等が挙げられる。
【００５８】
また、上記第１接着層は、顔料を含んでいても良い。顔料を含むことで、第１接着層に入射した紫外線を上記顔料に吸収させることが出来、部材の紫外線劣化を防ぐことが可能となるからである。顔料としては、例えば、カーボンブラック等が挙げられる。
【００５９】
（４）その他
上記第１接着層は、エポキシ化合物およびケチミン化合物を含むエポキシ系接着剤成分を含み、さらに、相溶性重合体成分を含むことで、エポキシ化合物による硬化後の凝集力や接着力の向上、ケチミン化合物による耐熱性および耐久性の向上、相溶性重合体成分により長期形状保持性および硬化後の接着力の向上を図ることが出来、被着体となる部材の材質を問わず幅広く適用可能とすることが出来る。
【００６０】
第１接着層は、吸湿硬化前に粘着力を有することが出来る。硬化前の第１接着層の粘着力は、湿気硬化性接着剤成分の種類、被着体の種類および配置態様に応じて適宜設定することが出来る。例えば、上記粘着力は、少なくとも０．０５Ｎ／インチ以上、５０Ｎ／インチ以下の範囲内とすることが出来、中でも０．１Ｎ／インチ以上、４０Ｎ／インチ以下の範囲内とすることが出来る。
【００６１】
上記第１接着層の粘着力は、以下の方法で測定することが出来る。まず、第１接着層の両面に第１セパレータが設けられた接着シートを縦２５.４ｍｍ、横１５０ｍｍのサイズに裁断し、一方の第１セパレータを剥離して、露出させた上記第１接着層上にＰＥＴフィルム（東洋紡社製  Ａ４１００）を手動ローラーを用いて貼り合わせる。その後、もう片方の第１セパレータを剥離し、露出させた上記第１接着層上にＳＵＳ板(３０４ＢＡ、被着面：研磨面、試料：縦２５.４ｍｍ、横１５０ｍｍ)を、手動ローラーを用いて貼り合せる。その後、ＰＥＴフィルム付きの上記第１接着層をＳＵＳ板から２０ｍｍ程、手で剥離し、引張試験機（株式会社エー・アンド・デイ社製、型番：ＲＴＦ−１１５０Ｈ）を用いて、ＪＩＳ Ｚ０２３７に準拠した条件（引張速度：３００ｍｍ／分、剥離距離：１５０ｍｍ、剥離角：１８０°）で、ＳＵＳ板面に対する粘着力（Ｎ／インチ）を測定することが出来る。なお、１インチは２５．４ｍｍである。
【００６２】
ここで、上記「少なくとも」とは、最低限の範囲の粘着力を有していれば、第１接着層を被着体と貼り合わせたときに、その貼り合わせ状態を保持することが出来る粘着力である範囲を意味する。そして、第１接着層がこの範囲の粘着力を有する間は、被着体は第１接着層に対して良好に貼り合わせることが出来る。
【００６３】
上記第１接着層は、厚みが大きいほど硬化前の粘着性を高くすることが出来る。但し、上記第１接着層の厚みが大き過ぎると、第１接着層の端面から吸湿し易いくなり、厚みが小さすぎると面方向への影響が生じやすく、また、第１接着層が部材の凹凸面に接着しにくくなる場合がある。上記第１接着層の厚みはこれらの事情を踏まえて設定することが出来、例えば２０μｍ以上１ｍｍ以下の範囲内とすることが出来、中でも３０μｍ以上３００μｍ以下の範囲内とすることが出来る。
【００６４】
２．第１ガスバリア層
本態様における第１ガスバリア層は、第１部材と第１接着層との間に配置される。上記第１ガスバリア層は、水蒸気が上記第１ガスバリア層を介して第１接着層側に透過するのを阻止する性能、すなわち防水性能または水蒸気バリア性能を有する。
【００６５】
第１ガスバリア層は、本態様の接着シート付き部材において、接着シートの構成に含まれても良く、含まれなくても良い。
【００６６】
（１）性状
上記第１ガスバリア層は、所望の水蒸気バリア性能を有することが出来れば特に限定されず、無機物を含んでいても良く、防湿性の高い有機物を含んでいてもよく、その両方を含んでいても良い。上記第１ガスバリア層としては、例えば、以下のものが挙げられる。
【００６７】
（ａ）無機物層
上記第１ガスバリア層は、無機物を含む無機物層とすることが出来る。無機物は、一般的に水蒸気バリア性能が高いからである。
【００６８】
無機物層を構成する無機物としては、金属または半金属の単体または化合物を好適に用いることが出来、アルミニウムまたはケイ素の単体または化合物を用いることが出来る。上記無機物は、第１ガスバリア層の種類に応じて適宜選択が可能である。このような無機物層としては、例えば、金属箔、無機薄膜が挙げられる。
【００６９】
金属箔は、無機物である金属またはその合金で構成され、水蒸気バリア性能が良好で、かつ、耐屈曲性に優れているため、第１ガスバリア層として好適に用いることが出来る。金属箔としては、例えばアルミニウム、ニッケル、ステンレス、鉄、銅、チタン等の金属箔、上記金属を１以上含む合金箔を挙げることが出来る。中でも上記金属箔としてアルミニウム箔を用いることが出来る。
【００７０】
金属箔は、単一の金属箔で構成された単層構造であっても良く、同一または異なる金属箔膜を積層させた多層構造を有していても良い。上記金属箔の厚みは、所望の防湿性能を発揮可能な大きさであれば良く、例えば６μｍ以上２００μｍ以下の範囲内とすることが出来る。金属箔の厚みを上記範囲内に設定することで、ピンホール等の欠陥が発生しにくくすることが出来、上記欠陥からの水蒸気の透過を抑制することが出来る。
【００７１】
無機薄膜は、無機物である金属、または、金属酸化物等の無機化合物で構成され、薄厚でも水蒸気バリア性能が良好であるため、第１ガスバリア層として好適に用いることが出来る。上記無機薄膜としては、金属膜、無機化合物膜が挙げられる。上記金属膜としては、例えば、アルミニウム、ステンレス、チタン、ニッケル、鉄、銅等の金属膜、上記金属を１以上含む合金膜等、公知の金属膜が挙げられる。また、上記無機化合物膜は、無機化合物を主成分とする薄膜であり、例えばケイ素、ホウ素等の半金属元素の酸化物または窒化物等で形成された薄膜、アルミニウム、ステンレス、チタン、ニッケル、鉄、銅、マグネシウム、カルシウム、カリウム、錫、ナトリウム、鉛、亜鉛、ジルコニウム、イットリウム等の金属元素の酸化物または窒化物等で形成された薄膜が挙げられる。中でもアルミニウムの単体またはその化合物を含む無機薄膜、ケイ素の単体またはその化合物を含む無機薄膜を好適に用いることが出来る。
【００７２】
上記無機薄膜は、コーティングによる塗布膜であっても良く、蒸着膜であっても良い。蒸着膜であれば、支持層との密着性が高くなり、高い水蒸気バリア性能をより発揮しやすくなる。
【００７３】
上記無機薄膜は、１回蒸着等により形成された単膜であっても良く、複数回蒸着等により形成された多層膜であっても良い。上記無機薄膜が多層膜である場合、上記多層膜は、同一組成膜で構成されていても良く、異組成膜で構成されていても良い。上記無機薄膜の厚みは、所望の水蒸気バリア性能を発揮可能な大きさであれば良く、例えば５ｎｍ以上２００ｎｍ以下の範囲内とすることが出来、中でも１０ｎｍ以上１５０ｎｍ以下の範囲内とすることが出来る。
【００７４】
無機薄膜は、材料や種類に応じて塗布法、蒸着法、圧着法等の従来公知の方法を用いて成膜することが出来る。
【００７５】
無機物層は、後述するプラスチックフィルム上に形成しても良く、第１部材上に直接形成しても良い。
【００７６】
（ｂ）防湿コート層
上記第１ガスバリア層は、防湿性の高い有機物を含む防湿コート層とすることができる。
【００７７】
防湿コート層を構成する防湿性の高い有機物としては、特に限定されないが、例えば公知の防湿コート剤に用いられる有機物が挙げられる。具体的には、ポリエチレンやポリプロピレン等のポリオレフィン系化合物、エチレン−酢酸ビニル共重合体、スチレン−ブタジエン系共重合体、メチルメタクリレート−ブタジエン系共重合体（ＭＢＲ）、スチレン−アクリル系共重合体、エチレン−アクリル酸系共重合体、アクリルエステル系重合体、アイオノマー化合物、ポリビニルアルコール化合物、ポリエステル化合物、エポキシ化合物、ウレタン化合物、ポリ塩化ビニル化合物、ポリ塩化ビニリデン化合物、シリコーン化合物、合成ゴム、ラテックス、ワニス、ワックス、等が挙げられる。これらは単独で用いても良く、併用しても良い。
【００７８】
また、防湿コート層を構成する防湿性の高い有機物として、一般式Ｒ１ｎＭ（ＯＲ２）ｍ（式中、Ｒ１及びＲ２は、同一又は異なって、炭素数１〜８のアルキル基、フェニル基、炭素数１〜２のアルキル置換基を有するフェニル基又はハロゲン置換基を有するフェニル基を表し、Ｍは金属原子を表し、ｎは０以上の整数を表し、ｍは１以上の整数を表し、ｎ＋ｍはＭの原子価を表す）で表される少なくとも１種以上のアルコキシドと、ポリビニルアルコール化合物及び／又はエチレン・ビニルアルコール共重合体とを含有し、更にゾル−ゲル法触媒、酸、水及び有機溶剤の存在下でゾルゲル法によって重縮合して調製される組成物が挙げられる。
【００７９】
また、上記防湿コート層は、防湿性の高い有機物の他に無機物を含んでいても良い。無機物としては、例えば、シリカ、アルミナ、マイカ、タルク等の無機フィラー、粘土鉱物等が挙げられる。
【００８０】
上記防湿コート層の厚みは、第１ガスバリア層全体で所望の水蒸気バリア性能を発揮可能であれば特に限定されず、適宜設定することができ、例えば０．１μｍ以上１０μｍｍ以下の範囲内とすることが出来る。
【００８１】
防湿コート層は、上述した材料を含む防湿コート剤をコーティングして形成することが出来る。コートする方法は、エアーナイフ塗工、グラビア塗工、ブレード塗工、バー塗工等の方法が使用出来る。塗布量は、乾燥後厚みを上記の範囲内とすることが可能な量であれば良く、例えば、１ｇ／ｍ２以上１０００ｇ／ｍ２以下とすることが出来、中でも５ｇ／ｍ２以上５００ｇ／ｍ２以下とすることが出来る。
【００８２】
防湿コート層は、上記防湿コート剤を後述するプラスチックフィルム上にコーティングして形成しても良く、第１部材にコーティングして第１部材上に直接形成しても良い。プラスチックフィルム上にコーティングする場合、防湿コート層は、プラスチックフィルムの一方の面側に有していてもよく、両面に有していても良い。
【００８３】
（ｃ）任意の構成
第１ガスバリア層は、無機物を含む層と防湿性の高い有機物を含む層との両方を有する積層体であってもよい。また、第１ガスバリア層は、以下の任意の構成を有することが出来る。
【００８４】
(ｉ)プラスチックフィルム
第１ガスバリア層は、少なくとも一方の面側にプラスチックフィルムを有していても良い。この場合、プラスチックフィルムとプラスチックフィルムの一方の面に配置された第１ガスバリア層とを有する第１ガスバリアフィルムとすることが出来、本態様の接着シート付き部材は、第１部材と第１接着層との間に第１ガスバリアフィルムを有する構造とすることが出来る。
【００８５】
第１ガスバリアフィルムが、上記第１ガスバリア層の一方の面側にのみプラスチックフィルムを有する場合、本態様の接着シート付き部材において、第１ガスバリアフィルムは、プラスチックフィルム側の面が第１部材側になるように配置しても良く、プラスチックフィルム側の面が第１接着層側になるように配置しても良い。
【００８６】
プラスチックフィルムは、防湿性を有していても良く、防湿性を有さなくても良い。防湿性の高いプラスチックフィルムを防湿性プラスチックフィルムと称する場合がある。
【００８７】
プラスチックフィルムを構成する有機物は、特に限定されないが、例えば、ポリオレフィン化合物、ポリエステル化合物、環状ポリオレフィン化合物、ポリスチレン化合物、ポリ塩化ビニル化合物、フッ素化合物、アクリロニトリル−スチレン共重合体（ＡＳ）、アクリロニトリル−ブタジエン−スチレン共重合体（ＡＢＳ）、ポリメチルメタクリレート（ＰＭＭＡ）、ポリカーボネート化合物、ポリビニルアルコール系化合物、エチレン−ビニルアルコール共重合体（ＥＶＯＨ）、各種のナイロン等のポリアミド化合物、ポリイミド化合物、ポリウレタン化合物、アセタール化合物、セルロース化合物等の各種の化合物を、１以上使用することが出来る。
【００８８】
中でも、防湿性の高い有機物として、例えば、ポリエチレン、ポリプロピレン、環状オレフィン系重合体等のオレフィン系熱可塑性化合物；ポリエチレンテレフタレート、ポリブチレンテレフタレート、ポリエチレンナフタレート等のエステル系熱可塑性化合物；ポリテトラフルオロエチレン、ポリフッ化ビニル、ポリフッ化ビニリデン、エチレン・四フッ化エチレン共重合体等のフッ素化化合物；ポリ塩化ビニル、ポリ塩化ビニリデン、エチレン−ビニルアルコール共重合体（ＥＶＯＨ）等が挙げられる。
【００８９】
上記プラスチックフィルムは、上述した有機物群から選択される少なくとも１種を主成分とすることが出来る。ここで、主成分とは、プラスチックフィルム中の所定の有機物の含有量が、５０質量％以上であり、中でも９０質量％以上とすることが出来、特に１００質量％、すなわちプラスチックフィルムが所定の有機物のみで構成されているものとすることが出来る。
【００９０】
上記プラスチックフィルムは、未延伸であっても良く、一軸または二軸延伸がされていても良い。また、上記プラスチックフィルムは、透明性を有していても良く、有さなくても良い。
【００９１】
上記プラスチックフィルムは、添加剤を含むことが出来る。上記添加剤としては、例えば、滑剤、架橋剤、酸化防止剤、紫外線吸収剤、光安定剤、充填剤、補強剤、帯電防止剤、顔料、改質用化合物等が挙げられる。また、上記プラスチックフィルムは、表面処理が施されていても良い。密着性を向上させることが出来るからである。
【００９２】
上記プラスチックフィルムの厚みは、特に限定されないが、例えば６μｍ以上２００μｍ以下の範囲内とすることが出来、中でも９μｍ以上１００μｍ以下の範囲内とすることが出来る。また、厚みを大きくすることで、プラスチックフィルムの防湿性を向上させることが出来る。防湿性プラスチックフィルムとして、具体的には、厚みが０．１ｍｍ以上のポリエチレンフィルム、ポリエステルフィルム等が挙げられる。
【００９３】
第１ガスバリア層が無機物層である場合、中でも、第１ガスバリア層が無機薄膜である場合、無機物層一方の面に防湿コート層を更に有していても良い。第１ガスバリアフィルムであれば、第１ガスバリア層の上記プラスチックフィルムとは反対側に防湿コート層を有していても良い。無機物層と防湿コート層とを併用することで、第１部材および第１接着層間での水蒸気バリア性能を更に向上させることが出来るからである。
【００９４】
（ｉｉ）吸湿層
第１ガスバリア層は、さらに吸湿層を有することが出来る。第１ガスバリア層が吸湿層を有することで、第１ガスバリア層を透過する前に水分を先に吸湿層で捕水し、または第１ガスバリア層を透過した水分を吸湿層で捕水することが出来る。また、第１ガスバリア層にアクティブバリア性を付与し、第１接着層の側面からの吸湿を防ぐことが出来る。
【００９５】
吸湿層は、捕水し且つ層内部に水分をとどめる機能を有する層であれば、特に限定されない。この様な吸湿層としては、例えば、吸湿性化合物で構成される吸湿性化合物層、バインダー化合物に吸湿性材料が分散された吸湿性材料分散層等が挙げられる。なお、吸湿層の厚みは、特に限定されず、吸湿層の構成、第１ガスバリア層単体での水蒸気バリア能等に応じて決定することが出来る。
【００９６】
吸湿性化合物層を構成する吸湿性化合物としては、例えば、ポリアクリル酸化合物類、ポリアルキレンオキサイド化合物類、セルロース類、デンプン類、ポリアクリル酸アミド化合物類、アルギン酸化合物類、ビニルアルコール化合物類等が挙げられる。
【００９７】
吸湿性材料分散層を構成する吸湿性材料としては、再放湿性の低い材料であれば特に限定されないが、例えば、シリカゲル、アルカリ金属酸化物、アルカリ土類金属酸化物、過塩素酸、金属ハロゲン化物等を用いることが出来る。また、吸湿性材料分散層を構成するバインダー化合物としては、特に限定されないが、ポリビニルアルコール（ＰＶＡ）、エチレン−ビニルアルコール共重合体（ＥＶＯＨ）、ポリエチレン、ポリプロピレン、ポリエステルの汎用の有機バインダー化合物、メタクリレート、アクリレート等の硬化化合物、アクリル系熱可塑性エラストマー、スチレン系熱可塑性エラストマー等を用いることが出来る。
【００９８】
第１ガスバリア層が吸湿層を有する場合、本開示の接着シートにおいて、上記吸湿層は、第１ガスバリア層に対して第１接着層側となる様に設けられていても良く、第１ガスバリア層に対して第１接着層側とは反対側となる様に設けられていても良い。また、第１ガスバリア層の内部に吸湿層が含まれていても良い。内部に吸湿層を有する第１ガスバリア層としては、例えば、２つの第１ガスバリア層を有し、２つの上記第１ガスバリア層間に吸湿層が配置された防湿性積層体、第１ガスバリア層とプラスチックフィルムとの間に吸湿層が配置された第１ガスバリアフィルム等が挙げられる。
【００９９】
（２）物性
上記第１ガスバリア層は水蒸気透過度が小さいほど、高い水蒸気バリア性能を有することが出来る。上記第１ガスバリア層の水蒸気透過度は、特に限定されないが、例えば、１ｇ／（ｍ２・ｄａｙ）以下とすることが出来、中でも０．１ｇ／（ｍ２・ｄａｙ）以下とすることが出来る。
【０１００】
水蒸気透過度は、ＪＩＳ Ｋ７１２９：２００８（Ａ法）に準拠して、水蒸気透過度測定装置を用いて、温度４０℃、相対湿度差９０％の条件で測定することが出来る。測定は、第１ガスバリア層を１００ｍｍ×１００ｍｍのサイズに切り取り、水蒸気透過度測定装置を用いて温度４０℃、相対湿度差９０％の条件で行う。水蒸気透過度測定装置は、例えば、Ｌｙｓｓｙ社製の水蒸気透過度計Ｌ８０−５０００を用いることが出来る。上記水蒸気透過度の測定数は、１つの第１ガスバリア層につき１以上であれば良く、３以上とすることが出来る。測定数が２以上の場合、第１ガスバリア層の水蒸気透過度とは、第１ガスバリア層に対し２以上の測定値の平均とする。
【０１０１】
第１ガスバリア層が第１ガスバリアフィルムの一部である場合は、第１ガスバリアフィルム全体での水蒸気透過度を上記の範囲内とすることが出来る。
【０１０２】
３．第１部材
本態様における第１部材は、第１ガスバリア層の第１接着層とは反対側に配置される。上記第１部材としては、特に限定されず、本態様の接着シート付き部材の用途に応じて適宜選択することが出来る。例えば、工業用部材、建築用部材、自動車用部材、インフラ用部材、補修部材、電子用部材等が挙げられる。
【０１０３】
また、上記第１部材の材質は特に限定されない。上記第１部材の材質としては、例えば、ステンレス鋼、アルミニウム、銅等の金属材料；ＡＢＳ、ポリイミド、ポリプロピレン、炭素繊維強化プラスチック（ＣＦＲＰ）やガラス繊維強化プラスチック（ＧＦＲＰ）等の繊維強化プラスチック（ＦＲＰ）等のプラスチック材料；木材、セラミック材料等が挙げられる。
【０１０４】
４．第１セパレータ
本態様の接着シート付き部材は、上記第１接着層の第１ガスバリア層とは反対側に第１セパレータを有していても良い。
【０１０５】
なお、上記第１セパレータは、本態様の接着シート付き部材において、接着シートの構成に含むことが出来るが、含まなくても良い。
【０１０６】
図２（ａ）は、本態様の接着シート付き部材の他の例を示す概略断面図であり、第１接着層１の第１ガスバリア層２とは反対側に第１セパレータ２１を有している。
【０１０７】
本態様の接着シート付き部材は、湿気硬化型接着層である第１接着層の上記第１ガスバリア層とは反対側に第１セパレータを有することで、第１接着層の表面の汚染等を防ぐことが出来る。また、接着シート付き部材が保管中に外気に晒され、湿気硬化型接着層と外気中の水分とが接触すると、第２部材を貼り合わせるまでに湿気硬化型接着層の硬化反応が進んでしまい、強固に貼り合わせることが困難となる。そこで、湿気硬化型接着層である第１接着層の上記第１ガスバリア層とは反対側に第１セパレータを有することで、上記第１接着層と外気中の水分との接触を上記第１セパレータにより阻止することが出来る。これにより、本態様の接着シート付き部材は、第２部材と貼り合わせるまでの間、外気中の水分との接触による第１接着層の硬化反応の進行を抑制することが出来、単体での長期保管および取り扱いを更に容易とすることが出来る。
【０１０８】
上記第１セパレータは、第１接着層を保護し、上記第１接着層から容易に剥離可能な物であれば良い。このような第１セパレータとしては、例えば、紙、プラスチックフィルム等を用いることが出来る。具体的には、離型フィルム、セパレート紙、セパレートフィルム、セパ紙、剥離フィルム、剥離紙等の従来公知のセパレータを用いることが出来る。
【０１０９】
上記第１セパレータは、上質紙、コート紙、含浸紙、プラスチックフィルムなどの離型紙用基材の片面または両面に離型層が配置された積層体を用いても良い。
【０１１０】
上記第１セパレータは、単層で離型性を有していても良く、上記第１セパレータは、の片面または両面に離型層を有し、上記離型層により離型性を有していても良い。離型層は、離型性を有する材料で構成される。離型性を有する材料としては特に限定されないが、例えば、シリコーン化合物、変性シリコーン化合物、フッ素化合物、アミノアルキド化合物、メラミン化合物、アクリル化合物、ポリエステル化合物、長鎖アルキル化合物などがある。
【０１１１】
また、上記第１セパレータは、さらに防湿性を有することで、外気中の水分が第１セパレータを透過して、第１接着層と接触するのを更に防ぐことが出来る。ここで、第１セパレータの防湿性は、第１セパレータの水蒸気透過度で規定することが出来る。上記第１セパレータの水蒸気透過度としては、所望の防湿性を発揮可能であれば特に限定されないが、例えば温度４０℃、相対湿度差９０％で１００ｇ／（ｍ２・ｄａｙ）以下とすることが出来、中でも５０ｇ／（ｍ２・ｄａｙ）以下、１０ｇ／（ｍ２・ｄａｙ）以下、１ｇ／（ｍ２・ｄａｙ）以下、０．１ｇ／（ｍ２・ｄａｙ）以下とすることが出来る。中でも上記水蒸気透過度を５０ｇ／（ｍ２・ｄａｙ）以下とすることで、温度２３℃、湿度５０％ＲＨの保管環境にて１週間以上の長期保管が可能となる。第１セパレータの水蒸気透過度は、上述した第１ガスバリア層の水蒸気透過度の測定方法と同様の方法で測定することが出来る。
【０１１２】
防湿性を有する第１セパレータとしては、例えば、第２ガスバリア層を有するセパレータ、防湿コート層を有するセパレータ、第２ガスバリア層および防湿コート層の両方を有するセパレータ等が挙げられる、また、第１セパレータは、第２ガスバリア層および防湿コート層を有さずに、防湿性を発揮可能なセパレータであっても良い。
【０１１３】
図２（ｂ）は、本態様の接着シート付き部材の他の例を示す概略断面図であり、第１接着層１の第１ガスバリア層２とは反対側に、第２ガスバリア層３を有する第１セパレータ２１を有している。
【０１１４】
第１セパレータが第２ガスバリア層を有する場合、上記第２ガスバリア層は、無機物を含むことが出来る。上記無機物は、例えば、金属または半金属の単体またはその化合物とすることが出来、具体的にはアルミニウムまたはケイ素の単体またはその化合物とすることが出来る。
【０１１５】
また、第１セパレータが防湿コート層を有する場合、上記防湿コート層は、防湿性の高い有機物を含むことが出来る。
【０１１６】
第１セパレータとして具体的には、第２ガスバリア層の単体、支持層の少なくとも一方の面側に第２ガスバリア層を有する第２ガスバリアフィルム、防湿性の高い有機物で構成された防湿性プラスチックフィルム、フィラー含有プラスチックフィルム、プラスチックフィルムの少なくとも一方の面側に防湿コート層を有する防湿コート層付きフィルム等が挙げられる。以下、各層またはフィルムについて説明する。
【０１１７】
（１）第２ガスバリア層
第２ガスバリア層の単体を第１セパレータとして用いる場合、上記第２ガスバリア層は、所望の水蒸気透過度を発揮可能な層であれば良く、中でも無機物を含むことが出来る。無機物で形成された層は、防湿性に優れているからである。第２ガスバリア層を第１セパレータとして用いる場合、無機物を含む第２ガスバリア層としては、例えば、金属箔が挙げられる。金属箔については、「２．第１ガスバリア層」の項で説明したため、ここでの説明は省略する。
【０１１８】
（２）第２ガスバリアフィルム
第２ガスバリアフィルムは、支持層の少なくとも一方の面側に第２ガスバリア層を有する。
【０１１９】
（ａ）第２ガスバリア層
第２ガスバリアフィルムにおける第２ガスバリア層は、所望の水蒸気透過度を発揮可能な層であれば良く、中でも無機物を含むことが出来る。無機物で形成された層は、防湿性に優れているからである。第２ガスバリアフィルムにおける無機物を含む第２ガスバリア層としては、例えば、金属箔、無機薄膜が挙げられる。金属箔および無機薄膜については、「２．第１ガスバリア層」の項で説明したため、ここでの説明は省略する。
【０１２０】
（ｂ）支持層
上記支持層としては、第２ガスバリア層を支持することが可能なものであれば特に限定されず、例えば、紙、プラスチックフィルム等を用いることが出来る。また、上記支持層は、防湿性を有していても良く、有さなくても良い。上記支持層に用いられる紙としては、セパレート紙、セパ紙、剥離紙等の、従来公知の紙セパレータを用いることが出来、具体的には、上質紙、コート紙、含浸紙等が挙げられる。また、上記支持層に用いられるプラスチックフィルムについては、上述した「２．第１ガスバリア層」の項で説明したプラスチックフィルムと同様とすることが出来る。
【０１２１】
上記支持層は、単層で離型性を有していても良く、支持層の片面または両面に離型層を有し、上記離型層により離型性を有していても良い。離型層については、既に説明した第１セパレータにおける離型層と同様とすることが出来る。
【０１２２】
（ｃ）その他
第２ガスバリアフィルムは、支持層の少なくとも一方の面側に第２ガスバリア層を有すれば良く、支持層のそれぞれの面に第２ガスバリア層を有していても良い。
【０１２３】
第２ガスバリアフィルムは、上記第２ガスバリア層の支持層とは反対側の面に防湿コート層を有していても良い。第２ガスバリア層の防湿性能を更に向上させることが出来るからである。防湿コート層については、上述した「２．第１ガスバリア層」の項で説明した防湿コート層と同様とすることが出来る。
【０１２４】
（３）防湿性プラスチックフィルム
防湿性プラスチックフィルムは、防湿性の高い有機物で構成されたフィルムである。防湿性の高い有機物については、上述した「２．第１ガスバリア層」の項で説明した防湿性の高い有機物と同様とすることが出来る。防湿性プラスチックフィルムの厚みは、セパレータとして機能することができ、所望の水蒸気透過度を示すことが可能な大きさであればよく、例えば１００μｍ以上とすることが出来る。このような防湿性プラスチックフィルムとして具体的には、厚みが０．１ｍｍ以上のポリエチレンフィルムやポリエステルフィルム等が挙げられる。
【０１２５】
（４）フィラー含有プラスチックフィルム
フィラー含有プラスチックフィルムは、フィラーを含有したプラスチックフィルムである。
【０１２６】
フィラー含有プラスチックフィルムにおけるプラスチックフィルムは、それ自体が防湿性を有していても良く、有さなくても良い。上記プラスチックフィルムを構成する有機物は、特に限定されず、例えば上述した「２．第１ガスバリア層」の項で説明したプラスチックフィルムを構成する材料等、一般的にセパレータに使用されるプラスチックフィルムを構成する材料を用いることが出来る。また、上述した防湿性の高い有機物を用いることが出来る。
【０１２７】
フィラー含有プラスチックフィルムにおけるフィラーとしては、例えば、シリカ、アルミナ、マイカ、タルク等の無機フィラーが挙げられる。また、特許第５８６０９７９号公報に開示される脱酸素機能および乾燥機能を合わせ持つ脱酸素剤を用いることも出来る。
【０１２８】
フィラー含有プラスチックフィルムの厚みは、セパレータとして機能することができ、所望の水蒸気透過度を示すことが可能な大きさであれば特に限定されない。
【０１２９】
（５）防湿層コート付きフィルム
防湿層コート付きフィルムは、プラスチックフィルムの少なくとも一方の面側に防湿コート層を有するフィルムである。
【０１３０】
防湿層コート付きフィルムにおける防湿コート層については、上述した「２．第１ガスバリア層」の項で説明した防湿コート層と同様とすることが出来る。
【０１３１】
防湿コート層付きフィルムにおけるプラスチックフィルムは、防湿性を有していても良く有さなくてもよいが、防湿性を有することで、防湿コート層付きフィルム全体での防湿性を向上させることが出来る。上記プラスチックフィルムとしては、例えば「（２）第２ガスバリアフィルム  （ｂ）支持層」の項で説明したプラスチックフィルムや、上述した防湿性プラスチックフィルムを用いることが出来る。
【０１３２】
防湿コート層は、プラスチックフィルムの少なくとも一方の面側に有していれば良く、両面に有していても良い。また、防湿コート層の厚みは、防湿層コート付きフィルムが所望の水蒸気透過度を示すことが可能な厚みであれば特に限定されず、適宜設定することが出来、例えば０．１μｍ以上１０μｍ以下の範囲内とすることが出来る。
【０１３３】
防湿コート層は、上述した「２．第１ガスバリア層」の項で説明した防湿コート層の形成方法と同様にして、上述した材料を含む防湿コート剤をプラスチックフィルムの表面にコーティングして形成することが出来る。
【０１３４】
（６）その他
上記第１セパレータは、吸湿層を有することが出来る。第１セパレータが吸湿層を有することで、第１セパレータを透過する水分を先に吸湿層で捕水し、または第１セパレータを透過した水分を吸湿層で捕水することが出来る。また、第１セパレータにアクティブバリア性を付与し、第１接着層の側面からの吸湿を防ぐことが出来る。吸湿層については、上述した「２．第１ガスバリア層」の項で説明したため、ここでの説明は省略する。
【０１３５】
第１セパレータが吸湿層を有する場合、本開示の接着シートにおいて、上記吸湿層は、第１セパレータに対して第１接着層側となる様に設けられていても良く、第１セパレータに対して第１接着層側とは反対側となる様に設けられていても良い。また、上記第１セパレータの内部に吸湿層が含まれていても良い。内部に吸湿層を有する第１セパレータとしては、例えば、２つの第２ガスバリア層を有し、２つの上記第２ガスバリア層間に吸湿層が配置された防湿性積層体、第２ガスバリア層と支持層との間に吸湿層が配置された第２ガスバリアフィルム、防湿コート層とプラスチックフィルムとの間に吸湿層が配置された防湿層コート付きフィルム等が挙げられる。
【０１３６】
（７）その他
上記第１セパレータは、第１接着層と接する面に易剥離処理がされていても良い。第１接着層からの剥離性を良好とすることが出来るからである。易剥離処理としては、例えば、シリコーン化合物、フッ素化合物、ワックス、長鎖アルキル化合物等を含むコート層を設ける等が挙げられる。
【０１３７】
第１セパレータが第２ガスバリアフィルムである場合、上記第２ガスバリアフィルムは、上記支持層の第２ガスバリア層側とは反対側の面に易剥離処理がされていても良く、第２ガスバリア層側の面に易剥離処理がされていても良い。上記支持層の第２ガスバリア層側とは反対側の面に易剥離処理がされている場合は、易剥離処理がされた支持層の面に第１接着層を配置することが出来る。また、上記第２ガスバリア層に易剥離処理がされている場合は、上記第２ガスバリア層に第１接着層を配置することが出来る。
【０１３８】
上記第１セパレータは、遮光性を有していても良い。第１接着層が紫外線等の照射を受けて劣化するのを抑制することが出来るからである。遮光性を有する第１セパレータとしては、例えば、金属アルミニウム箔の第２ガスバリア層の単体、金属アルミニウム箔の第２ガスバリア層を有する第２ガスバリアフィルム、着色剤または紫外線吸収剤を含む防湿性プラスチックフィルム、着色剤または紫外線吸収剤を含むフィラー含有プラスチックフィルム、着色剤または紫外線吸収剤を含む紫外線吸収剤を含む防湿コート層付きフィルム等が挙げられる。
【０１３９】
上記第１セパレータは、柔軟性を有していても良い。第１接着層の伸びに第１セパレータも追従可能となるからである。
【０１４０】
５．第２接着層
本態様の接着シート付き部材は、図２（ｃ）に示すように、第１ガスバリア層２と第１部材１１との間に第２接着層４を有していても良い。第１ガスバリア層が第１部材の表面に直接形成されない場合等、第１ガスバリア層と第１部材との接着性が劣る場合に、上記第１ガスバリア層と上記第１部材とを上記第２接着層を介して強固に接着させることが出来るからである。
【０１４１】
上記第２接着層は、吸湿により硬化する湿気硬化型接着層であっても良く、湿気硬化型接着層でなくても良い。湿気硬化型接着層としては、上記「１．第１接着層」で説明した湿気硬化性接着剤成分を少なくとも含む接着層とすることが出来、中でも、湿気硬化性接着剤成分および相溶性重合体成分を含む接着層とすることが出来る。第２接着層が湿気硬化型接着層である場合、第１接着層の湿気硬化型接着層と第２接着層の湿気硬化型接着層とは、同一組成であっても良く、異組成であっても良い。
【０１４２】
一方、第２接着層が湿気硬化型接着層でない場合、上記第２接着層は特に限定されず、汎用の熱硬化性接着剤、光硬化性接着剤、熱可塑性接着剤等の接着剤組成物を含む接着層とすることが出来る。
【０１４３】
上記第２接着層の厚みは特に限定されず、被着体に対する接着力に応じて適宜設定することが出来る。
【０１４４】
６．その他の構成
本態様の接着シート付き部材は、第１部材と第１ガスバリア層との間、若しくは、第１ガスバリア層と第１接着層との間に、プライマー層を有していても良い。第１部材と第１ガスバリア層との密着性、第１ガスバリア層と第１接着層との密着性を向上させることが出来るからである。
【０１４５】
プライマー層の材料としては、例えば、エステル系化合物、ウレタン系化合物、アクリル系化合物、ポリカーボネート系化合物、塩化ビニル−酢酸ビニル共重合体、ポリビニルブチラール系化合物、ニトロセルロース系化合物等を挙げることが出来、これらの化合物は単独又は混合して使用出来る。
【０１４６】
７．仕様
本態様の接着シート付き部材は、少なくとも、第１部材と、第１ガスバリア層と、第１接着層と、をこの順で有すれば良く、図１で例示したように、１つの第１部材を有する一面付けの接着シート付き部材であっても良く、複数の第１部材を有する多面付けの接着シート付き部材であっても良い。
【０１４７】
本態様の接着シート付き部材としては、例えば、以下の仕様が挙げられる。以下、本態様の接着シート付き部材の各仕様について説明する。
【０１４８】
（１）接着シート付き部材の第１仕様
本仕様の接着シート付き部材は、上記第１ガスバリア層が、上記第１接着層の片面の全面に設けられており、第１部材層が、上記第１ガスバリア層の上記第１接着層とは反対側の全面に設けられており、上記第１部材層、上記第１ガスバリア層、および上記第１接着層は、上記第１部材層、上記第１ガスバリア層、および上記第１接着層を厚み方向に切断する切込部を有し、上記切込部により画定された第１部材、第１ガスバリア層部、および第１接着層部をそれぞれ有する。なお、第１部材層とは、切込部が形成される前の第１部材をいう。
【０１４９】
本仕様の接着シート付き部材は、上記第１部材層、上記第１ガスバリア層、および上記第１接着層は、上記第１部材層、上記第１ガスバリア層、および上記第１接着層を厚み方向に切断する切込部を有し、上記切込部により画定された１つの第１部材、１つの第１ガスバリア層部、および１つの第１接着層部をそれぞれ有していても良い。これにより、本仕様の接着シート付き部材は、第１部材、第１ガスバリア層部、および第１接着層部をこの順に有する第１接着層部付き部材を１つ有する一面付けとすることが出来る。
【０１５０】
また、本仕様の接着シート付き部材は、上記第１部材層、上記第１ガスバリア層、および上記第１接着層は、上記第１部材層、上記第１ガスバリア層、および上記第１接着層を厚み方向に切断する切込部を有し、上記切込部により画定された複数の第１部材、複数の第１ガスバリア層部、および複数の第１接着層部をそれぞれ有していても良い。これにより、本仕様の接着シート付き部材は、第１部材、第１ガスバリア層部、および第１接着層部をこの順に有する第１接着層部付き部材を複数有する多面付けとすることが出来る。
【０１５１】
図３（ａ）、（ｂ）は、本態様の接着シート付き部材の第１仕様の一例を示す概略平面図およびＡ−Ａ線断面図である。本仕様の接着シート付き部材１０Ａは、第１ガスバリア層２が、第１接着層１の片面の全面に設けられており、第１部材層１１ａが、第１ガスバリア層２の第１接着層１とは反対側の全面に設けられており、第１部材層１１ａ、第１ガスバリア層２、および第１接着層１は、第１部材層１１ａ、第１ガスバリア層２、および第１接着層１を厚み方向に切断する切込部Ｌを有し、切込部Ｌにより画定された１以上の第１部材１、１以上の第１ガスバリア層部２ａ、および１以上の第１接着層部１ａをそれぞれ有する。本仕様の接着シート付き部材１０Ａは、第１部材１１、第１ガスバリア層部２ａ、および第１接着層部１ａをこの順に有する第１接着層部付き部材３１を１以上有する。
【０１５２】
本仕様の接着シート付き部材は、１以上の第１接着層部付き部材が一面付けまたは多面付けされていることから、図４に示すように、１つの接着シート付き部材１０Ａから、１以上の第１接着層部付き部材３１が剥離可能となる。そして、第１接着層部付き部材３１と第２部材１２とを貼り合わせることで、本仕様の接着シート付き部材から１以上の物品の製造が可能となる。
【０１５３】
本仕様において、第１部材、第１ガスバリア層部、および第１接着層部の大きさおよび形状としては、被着体の被着面の大きさおよび形状に応じて適宜調整される。
【０１５４】
（２）接着シート付き部材の第２仕様
本仕様の接着シート付き部材は、上記第１ガスバリア層が、上記第１接着層の片面の全面に設けられており、上記第１ガスバリア層および上記第１接着層は、上記第１ガスバリア層および上記第１接着層を厚み方向に切断する切込部を有し、上記切込部により画定された第１ガスバリア層部および第１接着層部をそれぞれ有し、上記第１部材が、上記第１ガスバリア層部に配置されている。
【０１５５】
本仕様の接着シート付き部材は、上記第１ガスバリア層が、上記第１接着層の片面の全面に設けられており、上記第１ガスバリア層および上記第１接着層は、上記第１ガスバリア層および上記第１接着層を厚み方向に切断する切込部を有し、上記切込部により画定された１つの第１ガスバリア層部および１つの第１接着層部をそれぞれ有し、１つの上記第１部材が、１つの上記第１ガスバリア層部に配置されていても良い。これにより、本仕様の接着シート付き部材は、第１部材、第１ガスバリア層部、および第１接着層部をこの順に有する第１接着層部付き部材を１つ有する一面付けとすることが出来る。
【０１５６】
また、本仕様の接着シート付き部材は、上記第１ガスバリア層が、上記第１接着層の片面の全面に設けられており、上記第１ガスバリア層および上記第１接着層は、上記第１ガスバリア層および上記第１接着層を厚み方向に切断する切込部を有し、上記切込部により画定された複数の第１ガスバリア層部および複数の第１接着層部をそれぞれ有し、複数の上記第１部材が、複数の上記第１ガスバリア層部にそれぞれ配置されていても良い。これにより、本仕様の接着シート付き部材は、第１部材、第１ガスバリア層部、および第１接着層部をこの順に有する第１接着層部付き部材を複数有する多面付けとすることが出来る。
【０１５７】
図５（ａ）、（ｂ）は、本態様の接着シート付き部材の第２仕様の一例を示す概略平面図およびＡ−Ａ線断面図である。本仕様の接着シート付き部材１０Ｂは、第１ガスバリア層２が、第１接着層１の片面の全面に設けられており、第１ガスバリア層２および第１接着層１は、第１ガスバリア層２および第１接着層１を厚み方向に切断する切込部Ｌを有し、切込部Ｌにより画定された１以上の第１ガスバリア層部２ａおよび１以上の第１接着層部１ａを有し、１以上の第１部材１１が、１以上の第１ガスバリア層部２ａにそれぞれ配置されている。本仕様の接着シート付き部材１０Ｂは、第１部材１１、第１ガスバリア層部２ａ、および第１接着層部１ａをこの順に有する第１接着層部付き部材３１を１以上有する。
【０１５８】
本仕様の接着シート付き部材は、１以上の第１接着層部付き部材が一面付けまたは多面付けされていることから、図６に示すように、１つの接着シート付き部材１０Ｂから、１以上の第１接着層部付き部材３１が剥離可能となる。そして第１接着層部付き部材３１と第２部材１２とを貼り合わせることで、本仕様の接着シート付き部材から１以上の物品の製造が可能となる。
【０１５９】
また、本仕様では、第１接着層の表面が第１ガスバリア層で覆われることから、第１接着層が外気中の水分と接触するのを防ぐことが出来る。
【０１６０】
本仕様において、第１部材、第１ガスバリア層部、および第１接着層部の大きさおよび形状としては、被着体の被着面の大きさおよび形状に応じて適宜調整される。
【０１６１】
（３）接着シート付き部材の第３仕様
本仕様の接着シート付き部材は、上記第１接着層が、上記第１セパレータの片面にパターン状に配置され、第１接着層部を有し、上記第１ガスバリア層が、上記第１接着層と同一パターン状に配置され、第１ガスバリア層部を有し、上記第１ガスバリア層部が、上記第１接着層部に配置されており、上記第１部材が、上記第１ガスバリア層部に配置されている。
【０１６２】
ここで、「第１接着層が、第１セパレータの片面にパターン状に配置され」るとは、第１セパレータの片面において、第１接着層が設けられている部分と、第１接着層が設けられていない部分とを、それぞれ有するように配置されることをいう。接着層が設けられている部分が接着層部である。
【０１６３】
また、「第１ガスバリア層が、第１接着層と同一パターン状に配置され」るとは、第１セパレータの片面において、第１ガスバリア層が設けられている部分と、第１ガスバリア層が設けられていない部分とを、それぞれ有し、第１接着層が設けられている部分と第１ガスバリア層が設けられている部分とが平面視で一致し、第１接着層が設けられていない部分と第１ガスバリア層が設けられていない部分とが平面視で一致することをいう。ガスバリア層が設けられている部分がガスバリア層部である。
【０１６４】
本仕様の接着シート付き部材は、上記第１接着層が、上記第１セパレータの片面にパターン状に配置され、１つの第１接着層部を有し、上記第１ガスバリア層が、上記第１接着層と同一パターン状に配置され、１つの第１ガスバリア層部を有し、１つの上記第１ガスバリア層部が、１つの上記第１接着層部に配置されており、１つの上記第１部材が、１つの上記第１ガスバリア層部に配置されていても良い。これにより、本仕様の接着シート付き部材は、第１部材、第１ガスバリア層部、および第１接着層部をこの順に有する第１接着層部付き部材を１つ有する一面付けとすることが出来る。
【０１６５】
また、本仕様の接着シート付き部材は、上記第１接着層が、上記第１セパレータの片面にパターン状に配置され、複数の第１接着層部を有し、上記第１ガスバリア層が、上記第１接着層と同一パターン状に配置され、複数の第１ガスバリア層部を有し、複数の上記第１ガスバリア層部が、複数の上記第１接着層部にそれぞれ配置されており、複数の上記第１部材が、複数の上記第１ガスバリア層部にそれぞれ配置されていても良い。これにより、本仕様の接着シート付き部材は、第１部材、第１ガスバリア層部、および第１接着層部をこの順に有する第１接着層部付き部材を複数有する多面付けとすることが出来る。
【０１６６】
図７（ａ）、（ｂ）は、本態様の接着シート付き部材の第３仕様の一例を示す概略平面図およびＡ−Ａ線断面図である。本仕様の接着シート付き部材１０Ｃは、第１接着層１が、第１セパレータ２１の片面にパターン状に配置され、１以上の第１接着層部１ａを有し、第１ガスバリア層２が、第１接着層１と同一パターン状に配置され、１以上の第１ガスバリア層部２ａを有し、１以上の第１ガスバリア層部２ａが、１以上の第１接着層部１ａにそれぞれ配置されており、１以上の第１部材１１が、１以上の第１ガスバリア層部２ａにそれぞれ配置されている。本仕様の接着シート付き部材１０Ｃは、第１部材１１、第１ガスバリア層部２ａ、および第１接着層部１ａをこの順に有する第１接着層部付き部材３１を１以上有する。
【０１６７】
本仕様の接着シート付き部材は、第１セパレータ上に１以上の第１接着層部付き部材が一面付けまたは多面付けされていることから、図８に示すように、１つの接着シート付き部材１０Ｃから１以上の第１接着層部付き部材３１が剥離可能となる。そして、第１接着層部付き部材３１と第２部材１２とを貼り合わせることで、本仕様の接着シート付き部材から１以上の物品の製造が可能となる。
【０１６８】
本仕様において、第１部材、第１ガスバリア層部、および第１接着層部の大きさおよび形状としては、被着体の被着面の大きさおよび形状に応じて適宜調整される。
【０１６９】
（４）接着シート付き部材の第４仕様
本仕様の接着シート付き部材は、上記第１ガスバリア層が、上記第１接着層の片面の全面に設けられており、上記第１部材が、上記第１ガスバリア層にパターン状に配置されている。
【０１７０】
ここで、「第１部材が、第１ガスバリア層にパターン状に配置されている」とは、第１ガスバリア層の上記第１接着層とは反対側の面において、第１部材が設けられている部分と、第１部材が設けられていない部分とを、それぞれ有するように配置されることをいう。
【０１７１】
本仕様の接着シート付き部材は、上記第１ガスバリア層が、上記第１接着層の片面の全面に設けられており、１つの上記第１部材が、上記第１ガスバリア層にパターン状に配置されていても良い。これにより、本仕様の接着シート付き部材は、一面付けとすることが出来る。
【０１７２】
また、本仕様の接着シート付き部材は、上記第１ガスバリア層が、上記第１接着層の片面の全面に設けられており、複数の上記第１部材が、上記第１ガスバリア層にパターン状に配置されていても良い。これにより、本仕様の接着シート付き部材は、多面付けとすることが出来る。
【０１７３】
図９は、本態様の接着シート付き部材の第４仕様の一例を示す概略断面図であり、上述した接着シート付き部材の第２仕様において、第１ガスバリア層２および第１接着層１が、切込部Ｌならびに切込部Ｌにより画定されない仕様と同様とすることが出来る。
【０１７４】
本仕様の接着シート付き部材は、第１接着層および第１ガスバリア層に切込部が形成されておらず、一面付けで配置されており、１以上の第１部材がパターン状に一面付けまたは多面付けで配置されている。このため、図１０で示すように第１部材１１の外周に沿って、第１接着層１および第１ガスバリア層２を厚み方向に切断する切込部Ｌを形成することで、１つの接着シート付き部材１０Ｄから、１以上の第１接着層部付き部材３１が剥離可能となる。そして、第１接着層部付き部材３１と第２部材１２とを貼り合わせることで、本仕様の接着シート付き部材から１以上の物品の製造が可能となる。また、本仕様では、１以上の第１部材が第１ガスバリア層にパターン状に配置されるが、第１部材が配置されていない領域では、第１接着層の表面が第１ガスバリア層で覆われることから、第１接着層が外気中の水分と接触するのを防ぐことが出来る。
【０１７５】
本仕様において、第１部材の大きさおよび形状としては、被着体の被着面の大きさおよび形状に応じて適宜調整される。
【０１７６】
（５）接着シート付き部材の第５仕様
本仕様の接着シート付き部材は、上記接着シートの上記第１接着層が、上記第１セパレータの片面の全面に設けられており、上記第１ガスバリア層が、上記第１接着層の第１セパレータとは反対側の全面に設けられており、上記第１部材が、上記第１ガスバリア層の上記第１接着層とは反対側の全面に配置されている。本仕様の接着シート付き部材は、第１仕様の接着シート付き部材の切込部を有さない態様と同様であり、第１部材層を１つの第１部材とすることができ、図１で例示した一面付けとすることができる。
【０１７７】
８．製造方法
本開示の接着シート付き部材の製造方法については、後述する「ＩＩ．物品の製造方法  Ａ．第１態様  １．準備工程」の項で詳細に説明するため、ここでの説明は省略する。
【０１７８】
Ｂ．第２態様
本態様の接着シート付き部材は、第３部材と、第３接着層と、第２セパレータと、をこの順で有し、上記第２セパレータが防湿性を有し、上記第３接着層が吸湿により硬化する。なお、吸湿により硬化する上記第３接着層を、湿気硬化型接着層と称する場合がある。
【０１７９】
図１１（ａ）は、本開示の接着シート付き部材の第２態様の一例を示す概略断面図である。第２態様の接着シート付き部材２０は、第３部材１３と、第３接着層５と、第２セパレータ２２と、をこの順で有し、第２セパレータ２２が防湿性を有し、第３接着層５が吸湿により硬化する。また、図１１（ｂ）は、本開示の接着シート付き部材の第２態様の他の例を示す概略断面図であり、第２セパレータ２２が第３ガスバリア層６を有し、防湿性を有する。
【０１８０】
本態様の接着シート付き部材における第３部材および第３接着層は、上述した第１態様の接着シート付き部材における第１部材および第１接着層と同じである。また、本態様の接着シート付き部材における第２セパレータは、上述した第１態様の接着シート付き部材における第１セパレータのうち、防湿性を有する第１セパレータと同じである。
【０１８１】
本態様の接着シート付き部材によれば、上述した「Ａ．第１態様」の項で説明したように、予め第３部材に、厚みの管理がされた湿気硬化型接着層である第３接着層を有する接着シートが必然的に配置されていることで、塗布接着法を用いずに他の部材（第４部材とする場合がある。）と貼り合せることが出来、塗布接着法における課題を解決することが出来る。また、本態様の接着シート付き部材は、独立して取り扱うことが出来るため、第４部材との貼合作業を所望のタイミングで簡便に行うことが出来る。
【０１８２】
また、本態様の接着シート付き部材は、第３接着層の第３部材側とは反対側に防湿性を有する第２セパレータを有することを特長とする。上述の「Ａ．第１態様」の項で説明したように、予め湿気硬化型接着層を部材に配置した接着シート付き部材は、単体での取り扱いが可能となるが、所望のタイミングで他の部材と貼り合わせるまでの間、水分と湿気硬化型接着層との接触を阻止し、湿気硬化型接着層の硬化反応の進行を防ぐ必要がある。しかし、接着シート付き部材が保管中に外気に晒されると、湿気硬化型接着層と外気中の水分とが接触して、部材同士を貼り合わせるまでに湿気硬化型接着層の吸湿による硬化反応が進んでしまい、他の部材と強固に貼り合わせることが困難になる。
【０１８３】
これに対し、本態様の接着シート付き部材は、上記湿気硬化型接着層である上記第３接着層の上記第３部材とは反対側に、防湿性を有する第２セパレータが配置されていることで、外気中の水分が上記第２セパレータを透過して上記第３接着層と接触するのを阻止することが出来る。これにより、本態様の接着シート付き部材は、第４部材と貼り合わせるまでの間、外気中の水分との接触による第３接着層の吸湿硬化反応の進行も抑制することが出来、単体での長期保管および取り扱いが容易となる。
【０１８４】
本態様の接着シート付き部材は、第３部材、第３接着層、および第２セパレータを少なくとも有する。以下、本態様の接着シート付き部材について、詳細に説明する。
【０１８５】
１．第２セパレータ
本態様における第２セパレータは、第３接着層の第３部材とは反対側に配置され、防湿性を有する。
【０１８６】
ここで、第２セパレータが防湿性を有するとは、外気中の水分が第３接着層側に透過するのを抑制する機能を有することをいう。具体的には、第２セパレータの水蒸気透過度が温度４０℃、相対湿度差９０％ＲＨで１００ｇ／（ｍ２・ｄａｙ）以下であり、中でも５０ｇ／（ｍ２・ｄａｙ）以下とすることが出来、さらには１０ｇ／（ｍ２・ｄａｙ）以下とすることが出来、さらにまた１ｇ／（ｍ２・ｄａｙ）以下とすることが出来、０．１ｇ／（ｍ２・ｄａｙ）以下とすることが出来る。中でも上記水蒸気透過度を５０ｇ／（ｍ２・ｄａｙ）以下とすることで、温度２３℃、湿度５０％ＲＨの保管環境にて１週間以上の長期保管が可能となる。第２セパレータの水蒸気透過度は、上述した「Ａ．第１態様」の項における第１ガスバリア層の水蒸気透過度の測定方法と同様の方法で測定することが出来る。
【０１８７】
防湿性を有する第２セパレータは、例えば、第３ガスバリア層を有するセパレータ、防湿コート層を有するセパレータ、第３ガスバリア層および防湿コート層の両方を有するセパレータ等が挙げられる、また、第２セパレータは、第３ガスバリア層および防湿コート層を有さずに、防湿性を発揮可能なセパレータであっても良い。
【０１８８】
第２セパレータが第３ガスバリア層を有する場合、上記第３ガスバリア層は、無機物を含むことが出来る。上記無機物は、例えば、金属または半金属の単体またはその化合物とすることが出来、具体的にはアルミニウムまたはケイ素の単体またはその化合物とすることが出来る。
【０１８９】
また、第２セパレータが防湿コート層を有する場合、上記防湿コート層は、防湿性の高い有機物を含むことが出来る。
【０１９０】
防湿性を有する第２セパレータとして具体的には、第３ガスバリア層の単体、支持層の少なくとも一方の面側に第３ガスバリア層を有する第３ガスバリアフィルム、防湿性の高い有機物で構成された防湿性プラスチックフィルム、フィラー含有プラスチックフィルム、プラスチックフィルムの少なくとも一方の面側に防湿コート層を有する防湿コート層付きフィルム等が挙げられる。
【０１９１】
上記第３ガスバリア層、および第３ガスバリア層を有する第２セパレータは、上述した「Ａ．第１態様  ４．第１セパレータ」の項で説明した第２ガスバリア層、および第２ガスバリア層を有する第１セパレータと同様とすることができるため、ここでの説明は省略する。第２セパレータが第３ガスバリア層を有する場合、上記第３ガスバリア層は、第２セパレータの第３接着層側の面に有することが出来る。
【０１９２】
また、防湿性プラスチックフィルム、フィラー含有プラスチックフィルム、防湿コート層付きフィルムは、上述した「Ａ．第１態様  ４．第１セパレータ」の項で説明した各フィルムと同様とすることができるため、ここでの説明は省略する。
【０１９３】
第２セパレータは、さらに吸湿層を有することが出来る。その理由、ならびに、吸湿層を有する第２セパレータについては、上述した「Ａ．第１態様  ４．第１セパレータ」の項で説明したためここでの説明は省略する。
【０１９４】
上記第２セパレータは、第３接着層と接する面に易剥離処理がされていても良い。また、上記第２セパレータは、遮光性を有していても良い。さらに、第３部材の被着面が粗面である場合、上記第２セパレータが柔軟性を有することが出来る。その理由および詳細については、上述した「Ａ．第１態様  ４．第１セパレータ」の項で説明したため、ここでの説明は省略する。
【０１９５】
２．第３接着層
本態様における第３接着層は、第３部材と第２セパレータとの間に位置し、吸湿により硬化する。上記第３接着層は、吸湿により硬化することが可能な湿気硬化性接着剤成分を含む。
【０１９６】
本態様における第３接着層は、上述した第１態様における第１接着層と同じである。第３接着層の詳細については、上述した「Ａ．第１態  １．第１接着層」の項において説明した第１接着層の詳細と同様であるため、ここでの説明は省略する。
【０１９７】
３．第３部材
本態様における第３部材は、第３接着層の第２セパレータとは反対側に配置される。  本態様における第３部材は、上述した第１態様における第１部材と同じである。第３部材の詳細については、上述した「Ａ．第１態様  ３．第１部材」の項において説明した第１部材の詳細と同様であるため、ここでの説明は省略する。
【０１９８】
４．仕様
本態様の接着シート付き部材は、少なくとも、第３部材と、第３接着層と、第２セパレータと、をこの順で有すれば良く、図１１で例示したように、１つの第３部材を有する一面付けの接着シート付き部材であっても良く、複数の第３部材を有する多面付けの接着シート付き部材であっても良い。
【０１９９】
本態様の接着シート付き部材としては、例えば、以下の仕様が挙げられる。以下、本態様の接着シート付き部材の各仕様について説明する。
【０２００】
（１）接着シート付き部材の第１仕様
本仕様の接着シート付き部材は、上記第３接着層が、上記第２セパレータの片面の全面に設けられており、第３部材層が、上記第３接着層の上記第２セパレータとは反対側の全面に設けられており、上記第３部材層および上記第３接着層は、上記第３部材層および上記第３接着層を厚み方向に切断する切込部を有し、上記切込部により画定された第３部材および第３接着層部をそれぞれ有する。
【０２０１】
本仕様の接着シート付き部材は、上記第３接着層が、上記第２セパレータの片面の全面に設けられており、第３部材層が、上記第３接着層の上記第２セパレータとは反対側の全面に設けられており、上記第３部材層および上記第３接着層は、上記第３部材層および上記第３接着層を厚み方向に切断する切込部を有し、上記切込部により画定された１つの第３部材および１つの第３接着層部をそれぞれ有していても良い。これにより、本仕様の接着シート付き部材は、第３部材および第３接着層部をこの順に有する第３接着層部付き部材を１つ有する一面付けとすることが出来る。
【０２０２】
また、本仕様の接着シート付き部材は、上記第３接着層が、上記第２セパレータの片面の全面に設けられており、第３部材層が、上記第３接着層の上記第２セパレータとは反対側の全面に設けられており、上記第３部材層および上記第３接着層は、上記第３部材層および上記第３接着層を厚み方向に切断する切込部を有し、上記切込部により画定された複数の第３部材および複数の第３接着層部をそれぞれ有していても良い。これにより本仕様の接着シート付き部材は、第３部材および第３接着層部をこの順に有する第３接着層部付き部材を複数有する多面付けとすることが出来る。
【０２０３】
本仕様の接着シート付き部材は、上述した「Ａ．第１態様」の項において説明した図３（ａ）、（ｂ）および図４において、第１ガスバリア層２を有さない仕様と同様である。
【０２０４】
本仕様の接着シート付き部材は、第３部材および第３接着層部をこの順に有する第３接着層部付き部材を１以上有し、上記第３接着層部付き部材が一面付けまたは多面付けされている。このため、１つの接着シート付き部材から、１以上の第３接着層部付き部材が剥離可能となる。そして、第３接着層部付き部材と第４部材とを貼り合わせることで、本仕様の接着シート付き部材から１以上の物品の製造が可能となる。
【０２０５】
本仕様において、第３部材および第３接着層部の大きさおよび形状としては、被着体の被着面の大きさおよび形状に応じて適宜調整される。
【０２０６】
（２）接着シート付き部材の第２仕様
本仕様の接着シート付き部材は、上記第３接着層が、上記第２セパレータの片面の全面に設けられており、上記第３接着層は、上記第３接着層を厚み方向に切断する切込部を有し、上記切込部により画定された第３接着層部を有し、上記第３部材が、上記第３接着層部に配置されている。
【０２０７】
本仕様の接着シート付き部材は、上記第３接着層が、上記第２セパレータの片面の全面に設けられており、上記第３接着層は、上記第３接着層を厚み方向に切断する切込部を有し、上記切込部により画定された１つの第３接着層部を有し、１つの上記第３部材が、１つの上記第３接着層部に配置されていても良い。これにより、本仕様の接着シート付き部材は、第３部材および第３接着層部をこの順に有する第３接着層部付き部材を１つ有する一面付けとすることが出来る。
【０２０８】
また、本仕様の接着シート付き部材は、上記第３接着層が、上記第２セパレータの片面の全面に設けられており、上記第３接着層は、上記第３接着層を厚み方向に切断する切込部を有し、上記切込部により画定された複数の第３接着層部をそれぞれ有し、複数の上記第３部材が、複数の上記第３接着層部にそれぞれ配置されていても良い。これにより本仕様の接着シート付き部材は、第３部材および第３接着層部をこの順に有する第３接着層部付き部材を複数有する多面付けとすることが出来る。
【０２０９】
本仕様の接着シート付き部材は、上述した「Ａ．第１態様」の項において説明した図５（ａ）、（ｂ）および図６において、第１ガスバリア層２を有さない仕様と同様である。
【０２１０】
本仕様の接着シート付き部材は、第３部材および第３接着層部をこの順に有する第３接着層部付き部材を１以上有し、上記第３接着層部付き部材が一面付けまたは多面付けされている。このため、１つの接着シート付き部材から、１以上の第３接着層部付き部材が剥離可能となる。そして、第３接着層部付き部材と第４部材とを貼り合わせることで、本仕様の接着シート付き部材から１以上の物品の製造が可能となる。
【０２１１】
本仕様において、第３部材および１以上の第３接着層部の大きさおよび形状としては、被着体の被着面の大きさおよび形状に応じて適宜調整される。
【０２１２】
（３）接着シート付き部材の第３仕様
本仕様の接着シート付き部材は、上記第３接着層が、上記第２セパレータの片面にパターン状に配置され、第３接着層部を有し、上記第３部材が、上記第３接着層部に配置されている。
【０２１３】
ここで、「第３接着層が、第２セパレータの片面にパターン状に配置され」るとは、第２セパレータの片面において、第３接着層が設けられている部分と、第３接着層が設けられていない部分とを、それぞれ有するように配置されることをいう。
【０２１４】
本仕様の接着シート付き部材は、上記第３接着層が、上記第２セパレータの片面にパターン状に配置され、１つの第３接着層部を有し、１つの上記第３部材が、上記第３接着層部に配置されていても良い。これにより、本仕様の接着シート付き部材は、第３部材および第３接着層部をこの順に有する第３接着層部付き部材を１つ有する一面付けとすることが出来る。
【０２１５】
また、本仕様の接着シート付き部材は、上記第３接着層が、上記第２セパレータの片面にパターン状に配置され、複数の第３接着層部を有し、複数の上記第３部材が、複数の上記第３接着層部にそれぞれ配置されていても良い。これにより、本仕様の接着シート付き部材は、第３部材および第３接着層部をこの順に有する第３接着層部付き部材を複数有する多面付けとすることが出来る。
【０２１６】
本仕様の接着シート付き部材は、上述した「Ａ．第１態様」の項において説明した図７（ａ）、（ｂ）および図８において、第１ガスバリア層２を有さない仕様と同様である。
【０２１７】
本仕様の接着シート付き部材は、第３部材および第３接着層部をこの順に有する第３接着層部付き部材を１以上有し、上記第３接着層部付き部材が一面付けまたは多面付けされている。このため、１つの接着シート付き部材から、１以上の第３接着層部付き部材が剥離可能となる。そして、第３接着層部付き部材と第４部材とを貼り合わせることで、本仕様の接着シート付き部材から１以上の物品の製造が可能となる。
【０２１８】
本仕様において、第３部材および１以上の第３接着層部の大きさおよび形状としては、被着体の被着面の大きさおよび形状に応じて適宜調整される。
【０２１９】
（４）接着シート付き部材の第４仕様
本仕様の接着シート付き部材は、上記第３接着層が、上記第２セパレータの片面の全面に設けられており、上記第３部材が、上記第３接着層にパターン状に配置されている。
【０２２０】
ここで、「第３部材が、上記第３接着層にパターン状に配置され」るとは、第３接着層の第２セパレータとは反対側の面において、第３部材が設けられている部分と、第３部材が設けられていない部分とをそれぞれ有するように配置されることをいう。
【０２２１】
本仕様の接着シート付き部材は、上記第３接着層が、上記第２セパレータの片面の全面に設けられており、１つの上記第３部材が、上記第３接着層にパターン状に配置されていても良い。これにより、本仕様の接着シート付き部材は、第３部材および第３接着層部をこの順に有する第３接着層部付き部材を１つ有する一面付けとすることが出来る。
【０２２２】
また、本仕様の接着シート付き部材は、上記第３接着層が、上記第２セパレータの片面の全面に設けられており、複数の上記第３部材が、上記第３接着層にパターン状に配置されていても良い。後述するように切込部を形成することで、本仕様の接着シート付き部材は、第３部材および第３接着層部をこの順に有する第３接着層部付き部材を複数有する多面付けとすることが出来る。
【０２２３】
本仕様の接着シート付き部材は、上述した「Ａ．第１態様」の項において説明した図９（ａ）、（ｂ）および図１０において、第１ガスバリア層２を有さない仕様と同様である。
【０２２４】
本仕様の接着シート付き部材は、第３接着層に切込部が形成されておらず、一面付けで配置されており、１以上の第３部材が、第３接着層の第２セパレータとは反対側の面にパターン状に一面付けまたは多面付けで配置されている。このため、第３部材の外周に沿って、第３接着層を厚み方向に切断する切込部を形成することで、１つの接着シート付き部材から、上記切込部により画定された１以上の第３接着層部付き部材が剥離可能となる。そして、第３接着層部付き部材と第４部材とを貼り合わせることで、本仕様の接着シート付き部材から１以上の物品の製造が可能となる。
【０２２５】
本仕様において、第３部材の大きさおよび形状としては、被着体の被着面の大きさおよび形状に応じて適宜調整される。
【０２２６】
（５）接着シート付き部材の第５仕様
本仕様の接着シート付き部材は、上記第３接着層が、上記第２セパレータの片面の全面に設けられており、上記第３部材が、上記第３接着層の上記第２セパレータとは反対側の全面に配置されている。本仕様の接着シート付き部材は、第１仕様の接着シート付き部材の切込部を有さない仕様と同様であり、第３部材層を１つの第３部材とすることができ、図１１（ａ）で例示した一面付けとすることができる。
【０２２７】
５．製造方法
本開示の接着シート付き部材の製造方法については、後述する「ＩＩ．物品の製造方法  Ｂ．第２態様  １．準備工程」の項で詳細に説明するため、ここでの説明は省略する。
【０２２８】
ＩＩ．物品の製造方法
次に、本開示の物品の製造方法について説明する。本開示の物品の製造方法は、準備する接着シート付き部材に応じて、２つの態様に大別される。以下、本開示の物品の製造方法について、態様ごとに説明する。
【０２２９】
Ａ．第１態様
本態様の物品の製造方法は、上記「Ｉ．接着シート付き部材  Ａ．第１態様」の項で説明した第１態様の接着シート付き部材を準備する準備工程と、上記接着シート付き部材の、上記第１接着層の上記第１ガスバリア層とは反対側の面に、第２部材を貼り合わせる貼合工程と、を有し、上記貼合工程は、上記第１接着層を水分と接触させる処理を含む。
【０２３０】
図１２（ａ）〜（ｅ）は、本態様の物品の製造方法の一例を示す工程図である。本態様の物品の製造方法は、まず、準備工程として、上記「Ｉ．接着シート付き部材  Ａ．第１態様」の項で説明した第１態様の接着シート付き部材１０を準備する（図１２（ａ）〜（ｃ））。図１２（ｃ）に示す接着シート付き部材１０は、第１接着層１の第１ガスバリア層２とは反対側の面に第１セパレータ２１を有する。次に貼合工程として、接着シート付き部材１０の、第１接着層１の第１ガスバリア層２とは反対側の面に、第２部材１２を貼り合わせる（図１２（ｄ））。貼合工程は、第１接着層１を水分と接触させる処理Ｗを含んでおり、第１接着層１は、吸湿により硬化反応が進み、強接着性を示す硬化接着層３２となる。これにより、第１部材１１および第２部材１２を硬化接着層３２で強固に貼り合わせた物品３０を得ることが出来る（図１２（ｅ））。
【０２３１】
本態様の物品の製造方法によれば、湿気硬化型接着剤をシート化した第１接着層を有する接着シートが予め第１部材に配置された接着シート付き部材を用いるため、部材への塗布作業や塗布厚みの調整等を行う必要がない。また、接着シート付き部材は、第１接着層と第１部材との間に第１ガスバリア層を有するため、第２部材と貼り合わせるまでの間は、第１ガスバリア層により、第１部材に含まれる水分と第１接着層との接触による吸湿硬化反応の進行を抑制することが出来る。これにより接着シート付き部材単体での保管および取り扱いが容易となる。そして、貼合工程の実施に合わせて、上記接着シート付き部材の第１接着層を水分と接触させる処理を行うことで、第１接着層の硬化反応が生じ、２つの部材の強固に貼り合わせることが出来る。このように、本態様の物品の製造方法によれば、上述した接着シート付き部材を用いることで、第１部材および第２部材を所望のタイミングで容易に貼り合わせることが出来る。
【０２３２】
本態様の物品の製造方法の効果について、更に詳しく説明する。本態様の物品の製造方法において準備する接着シート付き部材は、第１部材と湿気硬化型接着層である第１接着層との間に第１ガスバリア層を介しており、第１部材が水分を含む場合、上記第１部材から発生する水分の透過を第１ガスバリア層により阻止することが出来る。このため、接着シート付き部材は、第２部材と貼り合わせるまでの間、第１部材から発生する水分との接触による第１接着層の硬化反応の進行を抑制することが出来、長期保管が可能である。また、予め第１部材に第１接着層が貼付されていることから、取り扱いが容易である。
【０２３３】
さらに、従来は、湿気硬化型接着剤を介して部材同士を貼り合わせる場合、一方の部材の被着面に湿気硬化型接着剤を塗布して、硬化反応が進む前に他方の部材を貼り合せなければならない。このため、塗布作業が煩雑なうえ、接着層の厚みの管理が出来ず、塗布ムラ、塗布厚み等の調整を精度良く行うことが困難であった。これに対し、本態様によれば、第１部材には、湿気硬化型接着剤により形成された第１接着層を有する接着シートが予め貼付されている。このため、第１部材と第２部材とを貼り合わせる際の塗布作業が不要となり、貼合工程を簡便に行うことが出来る。また、湿気硬化型接着剤のシート化により厚みの管理が可能であり、塗布ムラのない均一な厚みを有することが出来る。
【０２３４】
以下、本態様の物品の製造方法について、工程ごとに説明する。
【０２３５】
１．準備工程
本態様における準備工程は、上述の「Ｉ．接着シート付き部材  Ａ．第１態様」の項で説明した第１態様の接着シート付き部材を準備する工程である。
【０２３６】
本工程において準備する接着シート付き部材については、上述の「Ｉ．接着シート付き部材  Ａ．第１態様」の項で説明したため、ここでの説明は省略する。
【０２３７】
上記接着シート付き部材を準備する方法は、特に限定されず、例えば、第１部材の片面に第１ガスバリア層および第１接着層を順に形成する方法、第１接着層を有する第１接着シートを別途形成し、第１部材の片面に第１ガスバリア層を形成後、上記第１ガスバリア層に上記第１接着シートの上記第１接着層を貼り合せる方法、第１ガスバリア層および第１接着層をこの順に有する第１接着シート（以下、ガスバリア層付き接着シートとする場合がある。）を別途形成し、上記ガスバリア層付き接着シートの上記第１ガスバリア層に第１部材を貼り合わせる方法、等が挙げられる。
【０２３８】
（１）第１の方法
接着シート付き部材を準備する第１の方法は、第１部材の片面に第１ガスバリア層および第１接着層を順に形成する方法である。第１の方法は、第１部材上に直接、第１接着層を有する第１接着シートを形成する方法である。
【０２３９】
上記第１部材の片面に第１ガスバリア層を形成する方法としては、第１ガスバリア層と第１部材とを十分に接着させることが可能な方法であれば特に限定されず、例えば、第１部材の片面に第１ガスバリア層の材料を蒸着やコーティング等して形成する方法、予め形成された第１ガスバリア層を用い、第２接着層を介して第１部材の片面に貼り合わせる方法等を用いることが出来る。上記第１ガスバリア層は、上記第１部材の片面の全面に形成しても良く、上記第１部材の片面において、第１ガスバリア層が設けられている部分と、設けられていない部分とをそれぞれ有するパターン状に形成しても良い。
【０２４０】
第１ガスバリア層の上記第１部材とは反対側に第１接着層を形成する方法としては、特に限定されないが、例えば、湿気硬化性接着剤成分を少なくとも含む湿気硬化型接着剤組成物を必要に応じて溶剤に分散させ、第１ガスバリア層の上記第１部材とは反対側の面に塗布し、乾燥して形成することが出来る。湿気硬化型接着剤組成物の塗布方法は特に限定されず、公知の印刷法、コーティング法を用いることが出来る。また、塗布層の乾燥条件は、塗布層中に含まれている溶剤を十分に発揮可能な条件であれば良く、組成に応じて適宜設定することが出来る。湿気硬化型接着剤組成物は、第１ガスバリア層に応じて、上記第１ガスバリア層の片面の全面にベタ塗りしても良く、上記第１ガスバリア層の片面において、湿気硬化型接着剤組成物の塗布部分と非塗布部分とを有するように、パターン状に塗布しても良い。
【０２４１】
第１ガスバリア層と第１接着層とは、別々に形成可能であるが、一括で形成することも可能である。第１ガスバリア層と第１接着層とを一括で形成する方法としては、例えば、湿気硬化型接着剤組成物に、ワックス等の防湿コート層の材料を分散させ、第１部材に上記湿気硬化型接着剤組成物を塗布後、加熱等により第１部材と第１接着層との間に防湿コート層の材料をブリードアウトさせて第１ガスバリア層を形成することが出来る。
【０２４２】
第１の方法では、第１部材の片面に第１ガスバリア層および第１接着層を順に形成後、上記第１接着層の上記第１ガスバリア層とは反対側の面に第１セパレータを配置しても良い。第１セパレータの配置方法は、第１接着層の表面を覆うことが可能な方法であれば特に限定されない。
【０２４３】
（２）第２の方法
接着シート付き部材を準備する第２の方法は、第１接着層を有する接着シートを別途形成し、第１部材の片面に第１ガスバリア層を形成後、上記第１ガスバリア層に上記接着シートの上記第１接着層を貼り合せる方法である。
【０２４４】
第１接着層を有する第１接着シートの形成方法は、特に限定されず、例えば、第１セパレータの片面に、「（１）第１の方法」で説明した方法により第１接着層を形成することが出来る。上記第１接着シートは、上記第１接着層の上記第１セパレータとは反対側の面に、別の第１セパレータを配置しても良い。第１接着シートを第１接着層の両面に第１セパレータが配置された仕様とすることで、第１ガスバリア層と貼り合わせるまでの間、外気中の水分と第１接着層との接触を防ぐことが出来るからである。
【０２４５】
第２の方法においては、第１セパレータの片面に第１接着層を形成した後、第１接着層に切込部を形成して１以上の第１接着層部を画定しても良い。第１接着層部と平面視上重なる位置に、第１ガスバリア層および第１部材を配置することで、一面付けまたは多面付けの第１接着シート付き部材とすることが出来るからである。切込部の形成方法としては、特に限定されないが、例えばハーフカット加工、ピンホール処理、レーザー加工等を用いることが出来る。また、第１接着層に切込部を形成した後、さらに、切込部により画定される第１接着層部以外の部分を除去しても良い。第１セパレータの片面に第１接着層をパターン状に設けることが出来るからである。
【０２４６】
第２の方法において準備する第１接着シートは、枚葉であっても良く長尺であっても良い。第１接着シートが長尺の場合は、ロール状に巻回してもよい。
【０２４７】
第２の方法において準備する第１接着シートは、防湿シートにより梱包されていても良い。外気中の水分との接触をより効果的に防ぐことが出来るからである。防湿シートにより梱包されているとは、第１接着シートが枚葉であれば、例えば、防湿シートの袋体の中に枚葉の第１接着シートが真空封入された梱包形態、防湿シートの袋体の中に枚葉の第１接着シートが封入され、袋体内がドライエアや乾燥窒素で充填された梱包形態とすることが出来る。また、上記第１接着シートが巻回されていれば、例えば、防湿シートで覆われた梱包形態とすることが出来る。
【０２４８】
上記第１接着シートが防湿シートにより梱包されている場合、梱包内部がドライエアや乾燥窒素で充填されていても良く、梱包内部が真空脱気され、内部真空度が５Ｐａ以下の真空状態であっても良い。また、梱包内には、公知の乾燥剤が入っていても良い。
【０２４９】
上記第１部材の片面に第１ガスバリア層を形成する方法としては、第１ガスバリア層を第１部材と接着して形成可能な方法であれば特に限定されず、例えば、第１部材の片面に第１ガスバリア層の材料を蒸着やコーティング等して形成する方法、予め形成された第１ガスバリア層付きフィルムを用い、第２接着層を介して第１部材の片面に貼り合わせる方法等を用いることが出来る。上記第１ガスバリア層は、上記第１部材の片面の全面に形成しても良く、上記第１部材の片面において、第１ガスバリア層が設けられる部分と設けられない部分とをそれぞれ有するパターン状に形成しても良い。
【０２５０】
第１部材の片面の上記第１ガスバリア層に、上記接着シートの上記第１接着層を貼り合せる方法は、特に限定されない。上記接着シートが第１接着層の両面に第１セパレータを有する場合は、一方の第１セパレータを剥離して、上記第１ガスバリア層と貼り合わせることが出来る。第１接着層が粘着性を有する場合は、アイロンなどを用いて加熱圧着して貼り合わせても良く、軽く振動を与えながらローラーを用いて加圧して貼り合わせても良い。第１ガスバリア層に対する接着強度を高めることが出来るからである。
【０２５１】
第１ガスバリア層を配置した第１部材は、接着シート付き部材の仕様に応じて、第１接着層の全面に配置しても良く、１以上をパターン状に配置しても良い。第１接着層が１以上の第１接着層部を有する場合は、１以上の上記第１部材を、１以上の上記第１接着層部にそれぞれ配置しても良い。
【０２５２】
（３）第３の方法
接着シート付き部材を準備する第３の方法は、第１ガスバリア層および第１接着層をこの順に有するガスバリア層付き接着シートを別途形成し、上記ガスバリア層付き接着シートの上記第１ガスバリア層に第１部材を貼り合わせる方法である。
【０２５３】
ガスバリア層付き接着シートの形成方法は特に限定されないが、例えば、第１セパレータの片面に湿気硬化型接着剤組成物を塗布して第１接着層を形成後、上記第１接着層の上記第１セパレータとは反対側の面に第１ガスバリア層を形成しても良く、第１ガスバリアフィルム等、予め準備した第１ガスバリア層の一方の面に湿気硬化型接着剤組成物を塗布して第１接着層を形成しても良い。
【０２５４】
第１接着層の片面に第１ガスバリア層を形成する方法は、特に限定されないが、例えば第１接着層の片面に第１ガスバリア層の材料を蒸着やコーティング等して形成する方法、予め形成された第１ガスバリア層を有するフィルムを第１接着層の片面に貼り合わせる方法が挙げられる。また、第１接着層と第１ガスバリア層とを一括で形成しても良い。具体的には、湿気硬化型接着剤組成物に、ワックス等の防湿コート層の材料を分散させ、第１部材に上記湿気硬化型接着剤組成物を塗布後、加熱等により第１接着層の表面に防湿コート層の材料をブリードアウトさせて第１ガスバリア層を形成することが出来る。
【０２５５】
第１接着層が粘着性を有する場合、第１接着層と第１ガスバリア層とは、アイロンなどを用いて加熱圧着しながら貼り合わせても良く、軽く振動を与えながらローラーを用いて加圧して貼り合わせても良い。第１ガスバリア層に対する接着強度を高めることが出来るからである。
【０２５６】
第１ガスバリア層は、第１接着層の全面に配置しても良く、第１ガスバリア層が、１以上の第１ガスバリア層部を有する場合は、第１接着層の全面、または上記第１接着層が有する１以上の第１接着層部に、上記第１ガスバリア層部をそれぞれ配置しても良い。
【０２５７】
第３の方法においては、第１ガスバリア層および第１接着層をこの順に有するガスバリア層付き接着シートを形成後、第１ガスバリア層および第１接着層に切込部を形成して１以上の第１ガスバリア層部および第１接着層部を画定しても良い。また、切込部を形成した後、さらに、切込部により画定される第１ガスバリア層部および第１接着層部を以外の部分を除去しても良い。これにより、第１ガスバリア層および第１接着層をパターン状に設けることが出来るからである。
【０２５８】
第３の方法において準備するガスバリア層付き接着シートは、枚葉であっても良く長尺であっても良い。ガスバリア層付き接着シートが長尺の場合は、ロール状に巻回してもよい。
【０２５９】
第３の方法において準備するガスバリア層付き接着シートは、防湿シートにより梱包されていても良い。防湿シートにより梱包については、第２の方法で説明したため、ここでの説明は省略する。
【０２６０】
上記ガスバリア層付き接着シートの上記第１ガスバリア層に第１部材を貼り合わせる方法は、特に限定されないが、例えば、第２接着層を介してラミネートする方法、プラズマ処理などによる接着レス接合方法、第１ガスバリア層自体を熱溶融させて貼り合わせる方法等が挙げられる。
【０２６１】
上記第１部材は、第１ガスバリア層の第１接着層とは反対側の面の全面に配置しても良く、１以上の第１部材をパターン状に配置しても良い。第１ガスバリア層が１以上の第１ガスバリア層部を有する場合は、１以上の上記第１部材を、上記第１ガスバリア層部にそれぞれ配置しても良い。
【０２６２】
（４）その他
本工程においては、上記接着シートが、第１部材層の片面の全面に上記第１ガスバリア層を有し、上記第１ガスバリア層の上記第１部材層とは反対側の面の全面に第１接着層を有する場合、上記第１部材層、上記第１接着層、および上記第１ガスバリア層を厚み方向に切断する切込部を形成して、１以上の第１部材、１以上の第１接着層部、および１以上の第１ガスバリア層部をそれぞれ画定する画定工程を有しても良い。画定工程を有することで、第２仕様の接着シート付き部材を得ることが出来るからである。
【０２６３】
また、上記接着シート付き部材が、上記第１接着層の上記第１ガスバリア層とは反対側に第１セパレータを有する場合、上記画定工程後、１以上の上記第１部材、１以上の上記第１接着層部、および上記第１ガスバリア層部以外の部分を除去する除去工程を有していても良い。これにより、第３仕様の接着シート付き部材を得ることが出来るからである。
【０２６４】
本工程は、湿気存在雰囲気で実施しても良く、湿気非存在雰囲気内で実施しても良い。通常は、作業性の観点から、湿気存在雰囲気内で実施する。湿気存在雰囲気における具体的な温度および湿度については、後述する。
【０２６５】
２．貼合工程
本態様における貼合工程は、上記接着シート付き部材の、上記第１接着層の上記第１ガスバリア層とは反対側の面に、第２部材を貼り合わせる工程である。本工程は、上記第１接着層を水分と接触させる処理（以下、吸湿処理とする。）を含む。
【０２６６】
（１）第２部材
第２部材は、接着シート付き部材における第１部材の種類に応じて適宜選択することが出来る。第２部材は、第１部材と同一種類であっても良く、異なる種類であっても良い。第２部材が第１部材と異なる種類であるとは、例えば第１部材と材料、性質、性状、機能、形態等が異なる部材を挙げることが出来る。第２部材の詳細について、上述した「Ｉ．接着シート付き部材」の項で説明した第１部材の詳細と同様とすることが出来るため、ここでの説明は省略する。
【０２６７】
（２）貼合方法
接着シート付き部材と第２部材との貼合方法は、上記接着シート付き部材の、上記第１接着層の上記第１ガスバリア層とは反対側の面に、第２部材を貼り合わせることが可能な方法であれば特に限定されない。第２部材は、手動で貼り合せても良く、装置を用いて貼り合せても良い。接着シート付き部材における上記第１接着層の表面に対して直上方向から貼り合せても良く、水平方向に移動させて貼り合せても良い。また、接着シート付き部材が多面付け仕様である場合は、第１接着層部付き部材を１つずつ剥離して、第２部材と貼り合わせることが出来る。
【０２６８】
上記接着シート付き部材が第１接着層の第１ガスバリア層とは反対側に第１セパレータを有する場合は、第１セパレータを剥離しながら、露出した上記第１接着層の表面に第２部材を貼り合わせても良い。第１セパレータの剥離と第２部材の貼り合せとを同時に行うことで、第２部材を貼り合わせる前に第１接着層の表面が外気中の水分に晒されるのを防ぐことが出来るからである。第１セパレータの剥離方法は、特に限定されず、手動または吸着等の機械的方法によりピックアップする方法、手動または機械で巻き取りながら剥離する方法等が挙げられる。
【０２６９】
上記第１接着層が粘着性を有する場合は、アイロンなどを用いて加熱圧着して貼り合わせても良く、軽く振動を与えながらローラーを用いて加圧して貼り合わせても良い。寒冷地等では上記第１接着層が所望の粘着力を保てない場合があるが、上記の方法により貼り合わせることで、上記第１接着層が第２部材の被着面の隙間に入り込みやすくなり、接着強度を高めることが出来る。
【０２７０】
接着シート付き部材が多面付けであれば、接着シート付き部材から、第１部材、第１ガスバリア層部、および第１接着層部をこの順に有する第１接着層部付き部材を剥離して、上記第１接着層部付き部材の、上記第１接着層部の上記第１ガスバリア層部とは反対側の面を上記第２部材に貼り合わせる。第１部材に配置された第１接着層部は位置精度や厚み精度が良いことから、第２部材を精度良く貼り合せることが出来る。
【０２７１】
（３）吸湿処理
本工程は、上記第１接着層を水分と接触させる吸湿処理を含む。本工程において吸湿処理を含むことで、第１接着層の吸湿硬化反応を進行させることが出来、第１部材と第２部材とを強固に接着することが出来る。
【０２７２】
上記吸湿処理は、第１接着層が水分を吸湿し、硬化反応を進行するのに十分な量の水分と接触可能な処理であれば良く、例えば、接着シート付き部材の第１接着層を湿気存在雰囲気に晒す、接着シート付き部材の第１接着層に対し、霧吹き等により直接且つ強制的に水分を与える、等の処理が挙げられる。接着シート付き部材が第１セパレータを有する場合は、上記吸湿処理は、第１セパレータを剥離して行っても良く、剥離せずに行っても良い。
【０２７３】
ここで、「湿気存在雰囲気」とは、湿気硬化型接着層である第１接着層が吸湿により硬化することが可能な量の水分が存在する雰囲気をいい、例えば温度２３℃における湿度が３０％ＲＨ以上である雰囲気とすることが出来、中でも温度２３℃における湿度が５０％ＲＨ以上である雰囲気とすることが出来る。
【０２７４】
本工程において吸湿処理を行うタイミングとしては、適宜選択することが出来る。例えば、上記吸湿処理は、上記接着シート付き部材の第１接着層を第２部材に接触させる前に実施しても良く、上記接着シート付き部材の第１接着層と第２部材とが接触した状態で実施しても良い。なお、上記接着シート付き部材の第１接着層を第２部材に接触させる前に実施する吸湿処理を「接触前吸湿処理」とし、上記接着シート付き部材の第１接着層と第２部材とが接触した状態で実施する吸湿処理を「接触後吸湿処理」とする。
【０２７５】
接触前吸湿処理は、上記接着シート付き部材の第１接着層を第２部材に接触させる前に、上記第１接着層に対して実施する。これにより、第２部材との接触前に、予め第１接着層が吸湿して硬化反応が進行するため、第２部材を貼り合せてから第１接着層の吸湿硬化反応が完了するまでの養生時間を短縮することが出来、短時間で強固に貼り合せることが可能となる。接触前吸湿処理は、中でも、上記接着シート付き部材の第１接着層と第２部材と貼り合わせ、養生させる作業環境の湿度が低い場合や、短時間で強固に接着させたい場合に実施することが出来る。
【０２７６】
接触前吸湿処理における吸湿処理時間としては、上記第１接着層の組成や吸湿処理の方法にもよるが、第１接着層の硬化反応が完了する時間、具体的には、養生時間よりも短い時間で設定することが出来る。例えば、上記第１接着層がエポキシ化合物およびケチミン化合物を含むエポキシ系接着剤成分を含む場合、接触前吸湿処理における吸湿処理時間としては、例えば温度２３℃、湿度５０％ＲＨ雰囲気中で、０．５時間〜３時間の範囲内とすることが出来る。
【０２７７】
一方、接触後吸湿処理は、上記接着シート付き部材の第１接着層と第２部材とが接触した状態で、上記第１接着層に対して実施する。上記第１接着層の硬化反応が進行する前であれば、第２部材の貼り直しが可能となる。
【０２７８】
接触後吸湿処理における吸湿処理時間、すなわち養生時間は、上記第１接着層が十分に吸湿して硬化することが可能な時間であれば良く、例えば、温度２３℃、湿度５０％ＲＨ雰囲気中で６時間〜７日間の範囲内とすることが出来る。
【０２７９】
本工程において、接触前吸湿処理および接触後吸湿処理の少なくとも一方を行うが、両方行っても良い。
【０２８０】
上記第１接着層は吸湿処理により吸湿し、硬化反応が進むと硬化接着層となる。上記硬化接着層は強接着力を発現することが出来る。
【０２８１】
３．物品
本態様の物品の製造方法により得られる物品は、第１部材と、第１ガスバリア層と、第１接着層を含む硬化接着層と、第２部材と、をこの順に有する。上記物品は、第１部材および第２部材を貼り合せて構成される物品であれば特に限定されず、例えば、建築物品、インフラ構造物、自動車物品（自動車本体、自動車部品）、電子部品等が挙げられる。
【０２８２】
Ｂ．第２態様
本態様の物品の製造方法は、上記「Ｉ．接着シート付き部材  Ｂ．第２態様」の項で説明した第２態様の接着シート付き部材を準備する準備工程と、上記接着シート付き部材の上記第２セパレータを剥離し、上記第３接着層の上記第３部材とは反対側の面に、第４部材を貼り合わせる貼合工程と、を有し、上記貼合工程は、上記第３接着層を水分と接触させる処理を含む。
【０２８３】
図１３（ａ）〜（ｄ）は、本態様の物品の製造方法の一例を示す工程図である。本態様の物品の製造方法は、まず、準備工程として、上記「Ｉ．接着シート付き部材  Ｂ．第２態様」の項で説明した第２態様の接着シート付き部材２０を準備する（図１３（ａ）〜（ｂ））。図１３（ｂ）に示す接着シート付き部材２０は、第２セパレータ２２が第３ガスバリア層６を有する。次に貼合工程として、接着シート付き部材２０の第２セパレータ２２を剥離し、第３接着層５の第３部材１３とは反対側の面に、第４部材１４を貼り合わせる（図１３（ｃ））。貼合工程は、第３接着層５を水分と接触させる処理Ｗを含んでおり、第３接着層５は、吸湿により硬化反応が進み、強接着性を示す硬化接着層３２となる。これにより、第３部材１３および第４部材１４を硬化接着層３２で強固に貼り合わせた物品４０を得ることが出来る（図１３（ｄ））。
【０２８４】
本態様の物品の製造方法によれば、上述した「Ａ．第１態様」の項で説明したように、湿気硬化型接着剤をシート化した第３接着層を有する接着シートが予め第３部材に配置された接着シート付き部材を用いるため、第３部材および第４部材を所望のタイミングで容易に貼り合わせることが出来る。また、上記接着シート付き部材は、第３部材に、湿気硬化型接着剤により形成された第３接着層を有する接着シートが予め貼付されているため、第３部材と第４部材とを貼り合わせる際の塗布作業が不要となり、貼合工程を簡便に行うことが出来る。また、湿気硬化型接着剤のシート化により厚みの管理が可能であり、塗布ムラのない均一な厚みを有することが出来る。
【０２８５】
さらに、本態様の物品の製造方法において準備する接着シート付き部材は、第３接着層の第３部材とは反対側に、防湿性を有する第２セパレータを有するため、貼合工程を行うまでの間、外気中の水分と第３接着層との接触を第２セパレータにより阻止することが出来る。これにより、接着シート付き部材は、第４部材と貼り合わせるまでの間、外気中の水分との接触による第３接着層の硬化反応の進行を抑制することが出来、長期保管が可能である。また、予め第３部材に第３接着層が貼付されていることから、取り扱いが容易である。
【０２８６】
以下、本態様の物品の製造方法について、工程ごとに説明する。
【０２８７】
１．準備工程
本態様における準備工程は、上述の「Ｉ．接着シート付き部材  Ｂ．第２態様」の項で説明した第２態様の接着シート付き部材を準備する工程である。
【０２８８】
本工程において準備する接着シート付き部材については、上述の「Ｉ．接着シート付き部材  Ｂ．第２態様」の項で説明したため、ここでの説明は省略する。
【０２８９】
上記接着シート付き部材を準備する方法は、特に限定されず、例えば、第３部材の片面に第３接着層、第２セパレータを順に形成する方法、第２セパレータの片面に第３接着層を有する接着シートを別途形成し、第３部材と上記接着シートの上記第３接着層とを貼り合せる方法、等が挙げられる。
【０２９０】
（１）第１の方法
接着シート付き部材を準備する第１の方法は、第３部材の片面に第３接着層、第２セパレータを順に形成する方法である。
【０２９１】
第３部材の片面に第３接着層を形成する方法としては、特に限定されないが、例えば、湿気硬化性接着剤成分を少なくとも含む湿気硬化型接着剤組成物を必要に応じて溶剤に分散させ、第３部材の片面に塗布し、乾燥して形成することが出来る。湿気硬化型接着剤組成物の塗布方法については、「Ａ．第１態様  １．準備工程  （１）第１の方法」で説明したため、ここでの説明は省略する。湿気硬化型接着剤組成物は、第３部材の片面の全面にベタ塗りしても良く、上記第３部材の片面に、湿気硬化型接着剤組成物の塗布部分と非塗布部分とを有するように、パターン状に塗布しても良い。
【０２９２】
第３部材の片面に第３接着層を順に形成後、上記第３接着層の上記第３部材とは反対側の面に第２セパレータを配置する。第２セパレータの配置方法は、第３接着層の表面を覆うことが可能な方法であれば特に限定されない。
【０２９３】
（２）第２の方法
接着シート付き部材を準備する第２の方法は、第２セパレータの片面に第３接着層を有する接着シートを別途形成し、第３部材と上記接着シートの上記第３接着層とを貼り合せる方法である。
【０２９４】
第２セパレータの片面に第３接着層を有する接着シートの形成方法は、特に限定されず、例えば、第２セパレータの片面に、「（１）第１の方法」で説明した方法により第３接着層を形成することが出来る。湿気硬化型接着剤組成物は、第２セパレータの片面の全面にベタ塗りしても良く、上記第２セパレータの片面に、湿気硬化型接着剤組成物の塗布部分と非塗布部分とを有するようにパターン状に塗布しても良い。
【０２９５】
上記接着シートは、上記第３接着層の上記第２セパレータとは反対側の面に、別の第２セパレータを配置しても良い。接着シートを第３接着層の両面に第２セパレータが配置された仕様とすることで、第３部材と貼り合わせるまでの間、外気中の水分と第３接着層との接触を防ぐことが出来るからである。
【０２９６】
第２の方法においては、第２セパレータの片面に第３接着層を形成した後、第３接着層に切込部を形成して、１以上の第３接着層部を画定しても良い。上記第３接着層部に第３部材を配置することで、１面付けまたは多面付けの接着シート付き部材とすることが出来るからである。切込部の形成方法としては、特に限定されないが、例えばハーフカット加工、ピンホール処理、レーザー加工等を用いることが出来る。また、第３接着層に切込部を形成した後、さらに切込部により画定される第３接着層部以外の部分を除去しても良い。第２セパレータの片面に、第３接着層をパターン状に設けることが出来るからである。
【０２９７】
第２の方法において準備する接着シートは、枚葉であっても良く長尺であっても良い。接着シートが長尺の場合は、ロール状に巻回することが出来る。
【０２９８】
第２の方法において準備する接着シートは、防湿シートにより梱包されていても良い。詳細については、「Ａ．第１態様  １．準備工程  （２）第２の方法」で説明したため、ここでの説明は省略する。
【０２９９】
第３部材と接着シートの上記第３接着層とを貼り合せる方法としては、特に限定されない。上記接着シートが第３接着層の両面に第２セパレータを有する場合は、一方の第２セパレータを剥離して、第３部材と貼り合わせる。第３接着層が粘着性を有する場合は、アイロンなどを用いて加熱圧着して貼り合わせても良く、軽く振動を与えながらローラーを用いて加圧して貼り合わせても良い。第３部材に対する接着強度を高めることが出来るからである。
【０３００】
第３部材は、接着シート付き部材の仕様に応じて、第３接着層の全面に配置しても良く、１以上の第３部材をパターン状に配置しても良い。第３接着層が１以上の第３接着層部を有する場合は、１以上の第３部材を、１以上の第３接着層部にそれぞれ配置しても良い。
【０３０１】
（３）その他
本工程においては、上記接着シートが、第３部材層の片面の全面に上記第３接着層を有する場合、上記第３部材層および上記第３接着層を厚み方向に切断する切込部を形成して、１以上の第３部材および１以上の第１接着層部をそれぞれ画定する画定工程を有しても良い。画定工程を有することで、第１仕様の接着シート付き部材を得ることが出来るからである。また、上記画定工程後、上記第３部材、上記第３接着層部、および上記第３ガスバリア層部以外の部分を除去する除去工程を有していても良い。これにより、第３仕様の接着シート付き部材を得ることが出来るからである。
【０３０２】
本工程は、湿気存在雰囲気で実施しても良く、湿気非存在雰囲気内で実施しても良い。通常は、作業性の観点から、湿気存在雰囲気内で実施する。湿気存在雰囲気における具体的な温度および湿度については、「Ａ．第１態様」で説明したため、ここでの説明は省略する。
【０３０３】
２．貼合工程
本態様における貼合工程は、上記接着シート付き部材の上記第２セパレータを剥離し、上記第３接着層の上記第３部材とは反対側の面に、第４部材を貼り合わせる貼合工程である。本工程は、上記第３接着層を水分と接触させる処理（以下、吸湿処理とする。）を含む。
【０３０４】
（１）第４部材
第４部材は、接着シート付き部材における第３部材の種類に応じて適宜選択することが出来る。また、上記第４部材は、第１態様の物品の製造方法における第２部材と同じである。第４部材の詳細については、「Ａ．第１態様  ２．貼合工程  （１）第２部材」の項で説明した詳細と同様であるため、ここでの説明は省略する。
【０３０５】
（２）貼合方法
上記接着シート付き部材の上記第２セパレータを剥離し、上記第３接着層の上記第３部材とは反対側の面に、第４部材を貼り合わせる方法は、特に限定されない。貼合方法の詳細については、「Ａ．第１態様  ２．貼合工程  （２）貼合方法」の項で説明した詳細と同様であるため、ここでの説明は省略する。
【０３０６】
接着シート付き部材が多面付けであれば、接着シート付き部材の第２セパレータから、第３部材および第３接着層部をこの順に有する第３接着層部付き部材を剥離して、上記第３接着層部付き部材の、上記第３接着層部の上記第３部材とは反対側の面と上記第４部材とを貼り合わせる。第３部材に配置された第３接着層部は位置精度や厚み精度が良いことから、第４部材を精度良く貼り合せることが出来る。
【０３０７】
（３）吸湿処理
本工程は、上記第３接着層を水分と接触させる吸湿処理を含む。吸湿処理の詳細については、「Ａ．第１態様  ２．貼合工程  （３）吸湿処理」の項で説明した詳細と同様であるため、ここでの説明は省略する。
【０３０８】
上記第３接着層は吸湿処理により吸湿し、硬化反応が進むと硬化接着層となる。上記硬化接着層は強接着力を発現することが出来る。
【０３０９】
３．物品
本態様の物品の製造方法により得られる物品は、第３部材と、第３接着層を含む硬化接着層と、第４部材と、をこの順に有する。具体的な物品については、「Ａ．第１態様  ３．物品」の項で説明したためここでの説明は省略する。
【０３１０】
ＩＩＩ．接着シート
次に、本開示の接着シートについて説明する。本開示の接着シートは、第４接着層、第４ガスバリア層、および第５接着層をこの順に有し、少なくとも上記第４接着層が吸湿により硬化する。
【０３１１】
図１４は、本開示の接着シートの一例を示す概略断面図である。本開示の接着シート５０は、第４接着層７、第４ガスバリア層８、および第５接着層９をこの順に有する。本開示の接着シートにおいては、少なくとも第４接着層７が吸湿により硬化する。
【０３１２】
本開示の接着シートにおける第４接着層は、上述した「Ｉ．接着シート付き部材  Ａ．第１態様」における第１接着層と同じである。また、本開示の接着シートにおける第４ガスバリア層は、上述した「Ｉ．接着シート付き部材  Ａ．第１態様」における第１ガスバリア層と同じである。さらに、本開示の接着シートにおける第５接着層は、上述した「Ｉ．接着シート付き部材  Ａ．第１態様」における第２接着層と同じである。
【０３１３】
本開示の接着シートによれば、第５接着層の第４ガスバリア層とは反対側に、部材を配置することで、上述した「Ｉ．接着シート付き部材」の項で説明した第１態様の接着シート付き部材を容易に製造することが出来る。また、部材と第４ガスバリア層とを第５接着層を介して強固に貼り合わせることが出来る。
【０３１４】
本開示の接着シートは、第４接着層、第４ガスバリア層、および第５接着層を少なくとも有する。以下、本開示の接着シートについて、詳細に説明する。
【０３１５】
１．第４接着層
本開示の接着シートにおける第４接着層は、第４ガスバリア層の第５接着層とは反対側に有し、吸湿により硬化する層であり、「Ｉ．接着シート付き部材  Ａ．第１態様」の項で説明した第１態様の接着シート付き部材における第１接着層と同じである。上記第４接着層の詳細については、「Ｉ．接着シート付き部材  Ａ．第１態様  １．第１接着層」の項で説明した内容と同様であるため、ここでの説明は省略する。
【０３１６】
２．第４ガスバリア層
本開示の接着シートにおける第４ガスバリア層は、第４接着層および第５接着層の間に有する層であり、「Ｉ．接着シート付き部材  Ａ．第１態様  ２．第１ガスバリア層」の項で説明した内容と同様であるため、ここでの説明は省略する。
【０３１７】
上記第４ガスバリア層は、無機物を含むことが出来る。上記無機物は、金属または半金属の単体または化合物とすることが出来、具体的にはアルミニウムまたはケイ素の単体または化合物とすることが出来る。
【０３１８】
３．第５接着層
本開示の接着シートにおける第５接着層は、第４ガスバリア層の第４接着層とは反対側に有する層であり、「Ｉ．接着シート付き部材  Ａ．第１態様」の項で説明した第１態様の接着シート付き部材における第２接着層と同じである。第５接着層は、吸湿により硬化する湿気硬化型接着層であっても良く、湿気硬化型接着層でなくても良い。上記第５接着層の詳細については、「Ｉ．接着シート付き部材  Ａ．第１態様  ５．第２接着層」の項で説明した内容と同様であるため、ここでの説明は省略する。
【０３１９】
４．第３セパレータ
本開示の接着シートは、図１５（ａ）で示すように、第４接着層７の第４ガスバリア層８とは反対側に、第３セパレータ２３を有していても良い。第４接着層と外気中の水分との接触を防ぐことが出来、また、第４接着層の表面の汚染等を防ぐことが出来るからである。上記第３セパレータは、「Ｉ．接着シート付き部材  Ａ．第１態様」の項で説明した第１態様の接着シート付き部材における第１セパレータと同じである。
【０３２０】
第３セパレータは、防湿性を有することが出来る。中でも、図１５（ａ）で示すように、第３セパレータ２３は、第５ガスバリア層２４を有することが出来る。上記第５ガスバリア層は、「Ｉ．接着シート付き部材  Ａ．第１態様」の項で説明した第１態様の接着シート付き部材における第２ガスバリア層と同じである。第３セパレータおよび第３セパレータが有する第５ガスバリア層の詳細については、「Ｉ．接着シート付き部材  Ａ．第１態様  ４．第１セパレータ」の項で説明した内容と同様であるため、ここでの説明は省略する。第３セパレータは、第４接着層側に第５ガスバリア層を有することが出来る。
【０３２１】
５．第４セパレータ
本開示の接着シートは、図１５（ｂ）で示すように、第５接着層９の第４ガスバリア層８とは反対側に、第４セパレータ２５を有していても良い。第５接着層の表面の汚染等を防ぐことが出来るからである。上記第４セパレータは、第５接着層の種類に応じて、防湿性を有していても良く、防湿性を有さなくても良い。また、第４セパレータは、第３セパレータと同質であっても良く、異質であっても良い。上記第４セパレータは、例えば「Ｉ．接着シート付き部材  Ａ．第１態様  ４．第１セパレータ」の項で例示したものを用いることが出来る。
【０３２２】
６．仕様
本開示の接着シートは、図１４で例示したように、第４接着層７の片面の全面に第４ガスバリア層８を有し、第４ガスバリア層８の第４接着層７とは反対側の全面に第５接着層９を有する。本開示の接着シート付き部材は、例えば、図１４で例示した仕様の他に、以下の仕様が挙げられる。以下、本開示の接着シート付き部材の各仕様について説明する。
【０３２３】
（１）接着シートの第１仕様
本仕様の接着シートは、上記第４ガスバリア層が、上記第４接着層の片面の全面に設けられており、上記第５接着層が、上記第４ガスバリア層の上記第４接着層とは反対側の全面に設けられており、上記第４接着層、上記第４ガスバリア層、および上記第５接着層は、上記第４接着層、上記第４ガスバリア層、および上記第５接着層を厚み方向に切断する切込部を有し、上記切込部により画定された第４接着層部、第４ガスバリア層部、および第５接着層部をそれぞれ有する。
【０３２４】
本仕様の接着シートは、上記第４ガスバリア層が、上記第４接着層の片面の全面に設けられており、上記第５接着層が、上記第４ガスバリア層の上記第４接着層とは反対側の全面に設けられており、上記第４接着層、上記第４ガスバリア層、および上記第５接着層は、上記第４接着層、上記第４ガスバリア層、および上記第５接着層を厚み方向に切断する切込部を有し、上記切込部により画定された１つの第４接着層部、１つの第４ガスバリア層部、および１つの第５接着層部をそれぞれ有することが出来る。これにより、本仕様の接着シートは、第４接着層部、第４ガスバリア層部、および第５接着層部をこの順に有する接着シート部を１つ有する一面付けとすることが出来る。
【０３２５】
また、本仕様の接着シートは、上記第４ガスバリア層が、上記第４接着層の片面の全面に設けられており、上記第５接着層が、上記第４ガスバリア層の上記第４接着層とは反対側の全面に設けられており、上記第４接着層、上記第４ガスバリア層、および上記第５接着層は、上記第４接着層、上記第４ガスバリア層、および上記第５接着層を厚み方向に切断する切込部を有し、上記切込部により画定された複数の第４接着層部、複数の第４ガスバリア層部、および複数の第５接着層部をそれぞれ有することが出来る。これにより、本仕様の接着シートは、第４接着層部、第４ガスバリア層部、および第５接着層部をこの順に有する接着シート部を複数有する多面付けとすることが出来る。
【０３２６】
図１６（ａ）、（ｂ）は、本開示の接着シートの第１仕様の一例を示す概略平面図およびＢ−Ｂ線断面図である。本仕様の接着シート５０Ａは、第４ガスバリア層８が、第４接着層７の片面の全面に設けられており、第５接着層９が、第４ガスバリア層８の第４接着層７とは反対側の全面に設けられており、第４接着層７、第４ガスバリア層１５、および第５接着層１６は、第４接着層７、第４ガスバリア層１５、および第５接着層９を厚み方向に切断する切込部Ｌを有し、切込部Ｌにより画定された１以上の第４接着層部７ａ、１以上の第４ガスバリア層部８ａ、および１以上の第５接着層部９ａをそれぞれ有する。本仕様の接着シート５０Ａは、第４接着層部７ａ、第４ガスバリア層部８ａ、および第５接着層部９ａをこの順に有する接着シート部５０ａを１以上有する。
【０３２７】
本仕様の接着シートは、１以上の接着シート部が一面付けまたは多面付けされており、接着シート部にそれぞれ部材を貼り合わせることで、一面付けまたは多面付けの接着シート付き部材を製造することが出来る。
【０３２８】
本仕様において、第４接着層部、第４ガスバリア層部、および第５接着層部の大きさおよび形状としては、被着体の被着面の大きさおよび形状に応じて適宜調整される。
【０３２９】
（２）接着シートの第２仕様
本仕様の接着シートは、上記第４ガスバリア層が、上記第４接着層の片面の全面に設けられており、上記第４接着層および上記第４ガスバリア層は、上記第４接着層および上記第４ガスバリア層を厚み方向に切断する切込部を有し、上記切込部により画定された第４接着層部および第４ガスバリア層部をそれぞれ有し、上記第５接着層は、パターン状の第５接着層部を有し、上記第５接着層部が、上記第４ガスバリア層部に配置されている。
【０３３０】
ここで、「第５接着層が、パターン状の第５接着層部を有し、第５接着層部が、第４ガスバリア層部にそれぞれ配置されている」とは、第４ガスバリア層の第４接着層とは反対側の面において、第５接着層が設けられている部分（第５接着層部）と、第５接着層が設けられていない部分とを、それぞれ有するように配置されており、第５接着層が設けられている部分と第４ガスバリア層部とが、平面視で一致することをいう。
【０３３１】
本仕様の接着シートは、上記第４ガスバリア層が、上記第４接着層の片面の全面に設けられており、上記第４接着層および上記第４ガスバリア層は、上記第４接着層および上記第４ガスバリア層を厚み方向に切断する切込部を有し、上記切込部により画定された１つの第４接着層部および１つの第４ガスバリア層部をそれぞれ有し、上記第５接着層は、パターン状の１つの第５接着層部を有し、１つの上記第５接着層部が、１つの上記第４ガスバリア層部に配置されていても良い。これにより、本仕様の接着シートは、第４接着層部、第４ガスバリア層部、および第５接着層部をこの順に有する接着シート部を１つ有する一面付けとすることが出来る。
【０３３２】
また、本仕様の接着シートは、上記第４ガスバリア層が、上記第４接着層の片面の全面に設けられており、上記第４接着層および上記第４ガスバリア層は、上記第４接着層および上記第４ガスバリア層を厚み方向に切断する切込部を有し、上記切込部により画定された複数の第４接着層部および複数の第４ガスバリア層部をそれぞれ有し、上記第５接着層は、パターン状の複数の第５接着層部を有し、複数の上記第５接着層部が、複数の上記第４ガスバリア層部にそれぞれ配置されていても良い。これにより、本仕様の接着シートは、第４接着層部、第４ガスバリア層部、および第５接着層部をこの順に有する接着シート部を複数有する多面付けとすることが出来る。
【０３３３】
図１７（ａ）、（ｂ）は、本開示の接着シートの第２仕様の一例を示す概略平面図およびＢ−Ｂ線断面図である。本仕様の接着シート５０Ｂは、第４ガスバリア層８が、第４接着層７の片面の全面に設けられており、第４接着層７および第４ガスバリア層８は、第４接着層７および第４ガスバリア層８を厚み方向に切断する切込部Ｌを有し、切込部Ｌにより画定された１以上の第４接着層部７ａおよび１以上の第４ガスバリア層部８ａをそれぞれ有し、第５接着層９は、パターン状の１以上の第５接着層部９ａを有し、１以上の第５接着層部９ａが、１以上の第４ガスバリア層部８ａにそれぞれ配置されている。本仕様の接着シート５０Ｂは、第４接着層部７ａ、第４ガスバリア層部８ａ、および第５接着層部９ａをこの順に有する接着シート部５０ａを１以上有する。
【０３３４】
本仕様の接着シートは、１以上の接着シート部が一面付けまたは多面付けされており、接着シート部にそれぞれ部材を貼り合わせることで、一面付けまたは多面付けの接着シート付き部材を製造することが出来る。また、第４接着層の第４接着層部以外の領域にも第４ガスバリア層が配置されていることから、第４接着層と外気中の水分との接触を防ぎ、吸湿硬化反応の進行を抑制することが出来る。
【０３３５】
本仕様において、第４接着層部、第４ガスバリア層部、および第５接着層部の大きさおよび形状としては、被着体の被着面の大きさおよび形状に応じて適宜調整される。
【０３３６】
（３）接着シートの第３仕様
本仕様の接着シートは、上記第４接着層が、上記第３セパレータの片面にパターン状に配置され、第４接着層部を有し、上記第４ガスバリア層が、上記第４接着層と同一パターン状に配置され、第４ガスバリア層部を有し、上記第５接着層が、上記第４接着層と同一パターン状に配置され、第５接着層部を有し、上記第４ガスバリア層部が、上記第４接着層部に配置されており、上記第５接着層部が、上記第４ガスバリア層部に配置されている。
【０３３７】
ここで、「第４接着層が、第３セパレータの片面にパターン状に配置され」るとは、第３セパレータの片面において、第４接着層が設けられている部分と、第４接着層が設けられていない部分とを、それぞれ有するように配置されることをいう。
【０３３８】
また、「第４ガスバリア層が、第４接着層と同一パターン状に配置され」るとは、第３セパレータの片面において、第４ガスバリア層が設けられている部分と、第４ガスバリア層が設けられていない部分とを、それぞれ有し、第４接着層が設けられている部分と第４ガスバリア層が設けられている部分とが平面視で一致し、第４接着層が設けられていない部分と第４ガスバリア層が設けられていない部分とが平面視で一致することをいう。
【０３３９】
本仕様の接着シートは、上記第４接着層が、上記第３セパレータの片面にパターン状に配置され、１つの第４接着層部を有し、上記第４ガスバリア層が、上記第４接着層と同一パターン状に配置され、１つの第４ガスバリア層部を有し、上記第５接着層が、上記第４接着層と同一パターン状に配置され、１以上の第５接着層部を有し、１つの上記第４ガスバリア層部が、１つの上記第４接着層部に配置されており、１つの上記第５接着層部が、１つの上記第４ガスバリア層部に配置されていても良い。これにより、本仕様の接着シートは、第４接着層部、第４ガスバリア層部、および第５接着層部をこの順に有する接着シート部を１つ有する一面付けとすることが出来る。
【０３４０】
また、本仕様の接着シートは、上記第４接着層が、上記第３セパレータの片面にパターン状に配置され、複数の第４接着層部を有し、上記第４ガスバリア層が、上記第４接着層と同一パターン状に配置され、複数の第４ガスバリア層部を有し、上記第５接着層が、上記第４接着層と同一パターン状に配置され、複数の第５接着層部を有し、複数の上記第４ガスバリア層部が、複数の上記第４接着層部にそれぞれ配置されており、複数の上記第５接着層部が、複数の上記第４ガスバリア層部にそれぞれ配置されていても良い。これにより、本仕様の接着シートは、第４接着層部、第４ガスバリア層部、および第５接着層部をこの順に有する接着シート部を複数有する多面付けとすることが出来る。
【０３４１】
図１８（ａ）、（ｂ）は、本開示の接着シートの第３仕様の一例を示す概略平面図およびＢ−Ｂ線断面図である。本仕様の接着シート５０Ｃは、第４接着層７が、第３セパレータ２３の片面にパターン状に配置され、１以上の第４接着層部７ａを有し、第４ガスバリア層８が、第４接着層７と同一パターン状に配置され、１以上の第４ガスバリア層部８ａを有し、第５接着層９が、第４接着層７と同一パターン状に配置され、１以上の第５接着層部９ａを有し、１以上の第４ガスバリア層部８ａが、１以上の第４接着層部７ａにそれぞれ配置されており、１以上の第５接着層部９ａが、１以上の第４ガスバリア層部８ａにそれぞれ配置されている。本仕様の接着シート５０Ｃは、第４接着層部７ａ、第４ガスバリア層部８ａ、および第５接着層部９ａをこの順に有する接着シート部５０ａを１以上有する。
【０３４２】
本仕様の接着シートは、１以上の接着シート部が一面付けまたは多面付けされており、接着シート部にそれぞれ部材を貼り合わせることで、一面付けまたは多面付けの接着シート付き部材を製造することが出来る。
【０３４３】
本仕様において、第４接着層部、第４ガスバリア層部、および第５接着層部の大きさおよび形状としては、被着体の被着面の大きさおよび形状に応じて適宜調整される。
【０３４４】
（４）接着シートの第４仕様
本仕様の接着シートは、上記第４ガスバリア層が、上記第４接着層の片面の全面に設けられており、上記第５接着層が、上記第４ガスバリア層の上記第４接着層とは反対側にパターン状に配置され、第５接着層部を有する。
【０３４５】
ここで、「第５接着層が、第４ガスバリア層の第４接着層とは反対側にパターン状に配置され」るとは、第４ガスバリア層の第４接着層とは反対側の面において、第５接着層が設けられている部分と、第５接着層が設けられていない部分とを、それぞれ有するように配置されることをいう。
【０３４６】
本仕様の接着シートは、上記第４ガスバリア層が、上記第４接着層の片面の全面に設けられており、上記第５接着層が、上記第４ガスバリア層の上記第４接着層とは反対側にパターン状に配置され、１つの第５接着層部を有しても良い。これにより、本仕様の接着シートは、第５接着層部を１つ有する一面付けとすることが出来る。
【０３４７】
また、本仕様の接着シートは、上記第４ガスバリア層が、上記第４接着層の片面の全面に設けられており、上記第５接着層が、上記第４ガスバリア層の上記第４接着層とは反対側にパターン状に配置され、複数の第５接着層部を有しても良い。これにより、本仕様の接着シートは、第５接着層部を複数有する多面付けとすることが出来る。
【０３４８】
図１９（ａ）、（ｂ）は、本開示の接着シートの第４仕様の一例を示す概略平面図およびＢ−Ｂ線断面図である。本仕様の接着シート５０Ｄは、第４ガスバリア層８が、第４接着層７の片面の全面に設けられており、第５接着層９が、第４ガスバリア層８の第４接着層７とは反対側にパターン状に配置され、１以上の第５接着層部９ａを有する。本仕様の接着シート５０Ｄは、上述した接着シートの第２仕様において、第４接着層７および第４ガスバリア層８が、切込部Ｌならびに切込部Ｌにより画定された１以上の第４接着層部７ａおよび１以上の第４ガスバリア層部８ａを有さない仕様と同様である。
【０３４９】
本仕様の接着シートは、第４接着層および第４ガスバリア層に切込部が形成されておらず、一面付けで配置されており、１以上の第５接着層部が一面付けまたは多面付けで配置されている。そして、図２０で示すように、第５接着層部９ａの外周に沿って、第４接着層７および第４ガスバリア層８を厚み方向に切断する切込部Ｌを形成することで、第４接着層部７ａおよび第４ガスバリア層部８ａをそれぞれ画定することが出来る。これにより、第４接着層部７ａ、第４ガスバリア層部８ａ、および第５接着層部９ａをこの順に有する接着シート部５０ａを個片化することが可能となる。
【０３５０】
本仕様の接着シートは、第５接着層部に部材を貼り合わせることで、一面付けまたは多面付けの接着シート付き部材を製造することが出来る。また、第４接着層の全面に第４ガスバリア層が配置されていることから、第４接着層と外気に含まれる水分との接触を抑制することが出来、湿気硬化型接着層である第４接着層の吸湿を防ぐことが出来る。
【０３５１】
本仕様において、第５接着層部の大きさおよび形状としては、被着体の被着面の大きさおよび形状に応じて適宜調整される。
【実施例】
【０３５２】
以下に実施例を示して、本開示をさらに具体的に説明する。
【０３５３】
［実施例１］
セパレータＡとして、片面にシリコーン系剥離剤による剥離処理が施されてなる、金属アルミニウム薄膜を有する防湿ポリエステルフィルム（膜厚：３８μｍ、ニッパ社製、ＰＥＴ５０＿ＡＬ×Ｊ２）を用い、剥離処理面上に、下記組成の湿気硬化型接着剤組成物を、塗工後の厚さが５０μｍとなるようにアプリケーターを用いて塗布し、乾燥オーブンにて８０℃で２分間乾燥させて第１接着層を形成した。第１接着層上に、セパレータＢとして、片面にシリコーン系剥離剤による剥離処理が施されてなる、金属アルミニウム薄膜を有する防湿ポリエステルフィルム（膜厚：３８μｍ、ニッパ社製、ＰＥＴ５０＿ＡＬ×Ｊ０）を３ｋｇローラーで圧着して貼り合わせ、接着シートを得た。
【０３５４】
＜湿気硬化型接着剤組成物＞
・液状エポキシ化合物（ビスフェノールＡ型エポキシ化合物、エポキシ当量：１９０ｇ／ｅｑ．、分子量：３８０、三菱化学株式会社製、商品名：ｊＥＲ８２８）  …  １２０質量部
・固形エポキシ化合物（ビスフェノールＡ型エポキシ化合物、分子量：５０００、三菱化学株式会社製、商品名：ｊＥＲ１００９）  …  ８０質量部
・ケチミン系硬化剤（脂肪族アミン型ケチミン、粘度：２０ｍＰａ．ｓ／２５℃、活性水素当量：９２、株式会社ADEKA製、商品名：アデカハードナーＥＨ２３５Ｒ−２）  …  ６３質量部
・アクリル化合物（極性基付与メチルメタクリレート−ブチルアクリレート−メチルメタクリレートトリブロック共重合体、アルケマ社製、商品名：Ｍ２２Ｎ）  …  ３０質量部
・シランカップリング剤（３−グリシドキシプロピルトリメトキシシラン、信越シリコーン社製、商品名：ＫＢＭ−４０３）  …  １０質量部
・酢酸エチル（ＤＩＣグラフィックス社製）  …  １５０質量部
【０３５５】
次に、第１部材として２５ｍｍ×１００ｍｍのサイズで厚み３ｍｍの板材（ＭＤＦ）を用い、上記板材の表面に、スチレン−アクリル酸共重合体含有の防湿コート剤（サイデン化学社製、ＥＫ−８３４）を５０ｇ／ｍ２になるようにバーコーターにて塗布し、熱オーブンにて１００℃で１０分間乾燥して、防湿性の高い有機物を含む第１ガスバリア層を形成した。接着シートのセパレータＢを剥離して、第１接着層の露出面と、上記板材の第１ガスバリア層の面とを貼り合せて第１態様の接着シート付き部材とした。
【０３５６】
［比較例１］
板材の表面に防湿コート剤を塗布しなかったこと以外は実施例１と同様に接着シート付き部材を得た。
【０３５７】
［評価１］
実施例１および比較例１の接着シート付き部材を、それぞれ温度２３℃、湿度５０％ＲＨの雰囲気中で一定時間保管後、各接着シート付き部材の第１接着層のタックの有無を確認した。第１接着層のタックは、一定時間保管後の接着シート付き部材のセパレータＡを剥離してＳＵＳ板と貼り合せ、３ｋｇの重りを載せた状態で１０秒間押し付けたのち、ＳＵＳ板を９０°（垂直）に置き、１秒以内に試験片が落下するかどうかで判断した。落ちた場合はタックなし、落ちなかった場合はタックありと評価した。実施例１の接着シート付き部材は、作製から７日間保管後でも、第１接着層の表面タックが残っており、吸湿硬化反応が進んでいなかった。一方、比較例１の接着シート付き部材は、作製から３日保管した時点で既にタックが消失しており、吸湿硬化反応が進んでいた。これらの結果から、第１部材と第１接着層との間に第１ガスバリア層を介在させることで、第１接着層の吸湿硬化反応が抑制され、長期保管が可能になることが示唆された。
【０３５８】
［参考実施例１〜５］
１．準備
以下に準備したセパレータＣ〜Ｈを以下に示す。また、表１に各セパレータの、温度４０℃、相対湿度差９０％での水蒸気透過度を示す。水蒸気透過度の測定は、セパレータを１００ｍｍ×１００ｍｍ角に切り出して、ＪＩＳ Ｋ７１２９（Ａ法）に準拠して、Ｌｙｓｓｙ社製 水蒸気透過度計Ｌ８０−５０００を用いて行った。測定の詳細は、上述の「Ｉ．接着シート付き部材」の項で説明した水蒸気透過度の測定方法の詳細に従い、１つのセパレータにつき測定数Ｎ＝３としてその３点平均値をそのセパレータの水蒸気透過度とした。
【０３５９】
・セパレータＣ：シリコーン系剥離剤を含むコート層を片面に有するポリエステル（ＰＥＴ）フィルム（厚み：３８μｍ、東セロ株式会社製、商品名：ＳＰ−ＰＥＴ−０３）
・セパレータＤ：シリコーン系剥離剤を含むコート層を片面に有するポリエステル（ＰＥＴ）フィルム（厚み：３８μｍ、東セロ株式会社製、商品名：ＳＰ−ＰＥＴ−０１）
・セパレータＥ：一方の面に金属アルミニウム薄膜が蒸着され、他方の面に易剥離処理がされたポリエステル（ＰＥＴ）フィルム（厚み：２５μｍ、ニッパ株式会社製、商品名：ＰＥＴ２５＿ＡＬ×Ｊ０）
・セパレータＦ：金属アルミニウム箔セパレータ（アルミニウム箔部分の厚み：１２μｍ、ＰＥＴフィルム部分の厚み：５０μｍ、ニッパ株式会社製、商品名：ＡＬＰＥＴ１２−５０×Ｊ０）
・セパレータＧ：ポリエステル（ＰＥＴ）フィルムセパレータ（厚み：１００μｍ、ニッパ株式会社製、商品名：ＰＥＴ１００×Ｊ２）
・セパレータＨ：ポリエステル（ＰＥＴ）フィルムセパレータ（厚み１００μｍ、ニッパ株式会社製、商品名：ＰＥＴ１００×Ｊ０）
【０３６０】
【表１】
2018176544.tif 000003
【０３６１】
２．接着シートの作製
（１）参考実施例１
セパレータＣのコート層を有する面に、実施例１で用いた湿気硬化型接着剤組成物を塗工後の厚さが２００μｍとなるようにアプリケーターを用いて塗布し、乾燥オーブンにて８０℃で２分間乾燥させて接着層を形成し、セパレータＤを、コート層を有する面が接着層側を向くようにして接着層上に配置して、接着シートを得た。
【０３６２】
（２）参考実施例２
セパレータＦの片面に、湿気硬化型接着剤組成物を塗工後の厚さが２００μｍとなるようにアプリケーターを用いて塗布し、乾燥オーブンにて８０℃で２分間乾燥させて接着層を形成し、別のセパレータＦを接着層上に配置して、接着シートを得た。
【０３６３】
（３）参考実施例３
セパレータＧの片面に、湿気硬化型接着剤組成物を塗工後の厚さが２００μｍとなるようにアプリケーターを用いて塗布し、乾燥オーブンにて８０℃で２分間乾燥させて接着層を形成し、セパレータＨを接着層上に配置して、接着シートを得た。
【０３６４】
（４）参考実施例４
セパレータＥの金属アルミニウム薄膜面とは反対側の面に、湿気硬化型接着剤組成物を塗工後の厚さが２００μｍとなるようにアプリケーターを用いて塗布し、乾燥オーブンにて８０℃で２分間乾燥させて接着層を形成した。次に、別のセパレータＥを、金属アルミニウム薄膜面が接着層とは反対側を向くようにして接着層上に配置して、接着シートを得た。
【０３６５】
［評価２］
参考実施例１〜４で得た接着シートをそれぞれＡ４サイズにカットし、温度２３℃、湿度５０％ＲＨの雰囲気内で重ならないように保管し、経時での接着層の硬化具合を確認した。接着層の硬化具合は、接着層の経時での粘着力が初期の粘着力と比較して１０分の１となったか否かにより確認した。結果を表２に示す。
【０３６６】
【表２】
2018176544.tif 000004
【０３６７】
参考実施例１〜４の結果から、セパレータの水蒸気透過度と、保管安定性との相関性が得られた。参考実施例１の接着シートは、１ヵ月経過の段階で接着層が完全硬化に至った。参考実施例３の接着シートは、１ヵ月経過の段階で接着層の硬化が進行しているが、完全硬化には至っておらず、１ヵ月半経過の段階で接着層が完全硬化に至った。参考実施例２の接着シートは、４ヵ月経過の段階でも接着層が完全硬化に至っておらず、粘着力の低下も抑えることが出来た。また、参考実施例４の接着シートは、３ヵ月経過の段階でも接着層が完全硬化に至っておらず、粘着力の低下も抑えることが出来た。これらの結果から、参考実施例２、４で得た接着シートは、飛躍的に保管安定性が良化していることがわかった。特に硬化剤としてケチミン化合物を含む接着層は、少量の水分との反応により、少量のアミンが放出されるだけでも触媒的に反応が進むため、ある閾値をもった水蒸気透過度のセパレータにて保護することが必要であることが確認された。以上の結果より、セパレータの防湿性を高くすることで、外気中の水分との接触による湿気硬化型接着層の吸湿反応を抑えることが出来ることが示唆された。また、第２態様の接着シート付き部材において、防湿性を有する第２セパレータを第３接着層の第３部材と反対側の面に配置することで、外気中の水分との接触による第３接着層の吸湿反応を抑え、長期保管が可能となることが示唆された。
【符号の説明】
【０３６８】
１  …  第１接着層（湿気硬化型接着層）
２  …  第１ガスバリア層
３  …  第２ガスバリア層
４  …  第２接着層
５  …  第３接着層（湿気硬化型接着層）
６  …  第３ガスバリア層
７  …  第４接着層（湿気硬化型接着層）
８  …  第４ガスバリア層
９  …  第５接着層
１０、２０  …  接着シート付き部材
１１  …  第１部材
１２  …  第２部材
１３  …  第３部材
１４  …  第５ガスバリア層
２１  …  第１セパレータ
２２  …  第２セパレータ
２３  …  第３セパレータ
２４  …  第５ガスバリア層
２５  …  第４セパレータ
３０、４０  …  物品
５０  …  接着シート
Ｌ  …  切込部
Ｗ  …  吸湿処理
【図１】
2018176544.tif 000005
【図２】
2018176544.tif 000006
【図３】
2018176544.tif 000007
【図４】
2018176544.tif 000008
【図５】
2018176544.tif 000009
【図６】
2018176544.tif 000010
【図７】
2018176544.tif 000011
【図８】
2018176544.tif 000012
【図９】
2018176544.tif 000013
【図１０】
2018176544.tif 000014
【図１１】
2018176544.tif 000015
【図１２】
2018176544.tif 000016
【図１３】
2018176544.tif 000017
【図１４】
2018176544.tif 000018
【図１５】
2018176544.tif 000019
【図１６】
2018176544.tif 000020
【図１７】
2018176544.tif 000021
【図１８】
2018176544.tif 000022
【図１９】
2018176544.tif 000023
【図２０】
2018176544.tif 000024